【事件の表示】
　特許第６３５１０３５号発明「耐汚染性艶消し水性塗料組成物及び耐汚染性艶消し塗膜形成方法」の特許異議申立事件について、次のとおり決定する。
【結　論】
　特許第６３５１０３５号の明細書及び特許請求の範囲を訂正請求書に添付された訂正明細書及び特許請求の範囲のとおり、訂正後の請求項〔１〜８〕について訂正することを認める。
　特許第６３５１０３５号の請求項１〜４及び６〜８に係る特許を取り消す。
　特許第６３５１０３５号の請求項５に係る特許についての特許異議の申立てを却下する。
【理　由】
第１　手続の経緯
　特許第６３５１０３５号の請求項１〜８に係る特許についての出願は、平成２６年８月１２日に特願２０１４−１６４４０９号として特許出願されたものであって、平成３０年６月１５日に特許権の設定登録がされ、同年７月４日にその特許掲載公報が発行され、その請求項１〜８に係る発明の特許に対し、同年１２月２８日に清水すみ子（以下「特許異議申立人」という。）により、特許異議の申立てがされたものである。
　特許異議の申立て後の手続の経緯は次のとおりである。
　平成３１年　２月２６日付け　取消理由通知
　　　　同年　４月２５日　　　意見書・訂正請求書・証拠説明書・乙第１〜２号証（特許権者）
　令和　元年　５月　９日付け　訂正請求があった旨の通知
　　　　同年　６月１２日　　　意見書（特許異議申立人）
　　　　同年　７月１７日付け　取消理由通知（決定の予告）
　　　　同年　９月２０日　　　意見書・訂正請求書
　　　　同年　９月２５日付け　訂正請求があった旨の通知
　　　　同年１０月２９日　　　意見書（特許異議申立人）
　
第２　訂正の適否
１．訂正請求の趣旨及び内容
　平成３１年４月２５日付けの訂正請求による訂正は、特許法第１２０条の５第７項の規定により取り下げられたものとみなされるところ、
　令和元年９月２０日付けの訂正請求による訂正（以下「本件訂正」という。）の「請求の趣旨」は「特許第６３５１０３５号の明細書、特許請求の範囲を本訂正請求書に添付した訂正明細書、特許請求の範囲のとおり、訂正後の請求項１〜８について訂正することを求める。」というものであり、その内容は、以下の訂正事項１〜７のとおりである（なお、訂正に関連する箇所に下線を付す。）。
　
（１）訂正事項１
　訂正前の請求項１において「且つ水性樹脂（Ａ）固形分中に占める芳香族ビニル化合物の共重合割合が４０質量％以下にあるものであり」とあるのを、
　訂正後の請求項１において「且つ水性樹脂（Ａ）
が、芳香族ビニル化合物、（メタ）アクリロイル基含有化合物、及びその他の重合性不飽和モノマーの共重合体であるか、又は芳香族ビニル化合物及び（メタ）アクリロイル基含有化合物の共重合体であって、
　訂正前の請求項１を直接又は間接的に引用する請求項２〜４及び６〜８も同様に訂正する。
　
（２）訂正事項２
　訂正前の請求項１における「固形分中に占める芳香族ビニル化合物の共重合割合が４０質量％以下にあるものであり、」との記載に続いて、
　訂正後の請求項１において「
グリコールエーテル化合物（Ｃ）が、
エチレングリコールモノメチルエーテル、プロピレングリコールモノメチルエーテル、ジエチレングリコールモノメチルエーテル、ジプロピレングリコールモノメチルエーテル、トリエチレングリコールモノメチルエーテル、トリプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル、トリエチレングリコールモノエチルエーテル、トリプロピレングリコールモノエチルエーテル、エチレングリコールモノプロピルエーテル、プロピレングリコールモノプロピルエーテル、ジエチレングリコールモノプロピルエーテル、ジプロピレングリコールモノプロピルエーテル、トリエチレングリコールモノプロピルエーテル、トリプロピレングリコールモノプロピルエーテル、エチレングリコールモノブチルエーテル、プロピレングリコールモノブチルエーテル、ジエチレングリコールモノブチルエーテル、ジプロピレングリコールモノブチルエーテル、トリエチレングリコールモノブチルエーテル、トリプロピレングリコールモノブチルエーテル、エチレングリコールジメチルエーテル、プロピレングリコールジメチルエーテル、ジエチレングリコールジメチルエーテル、ジプロピレングリコールジメチルエーテル、トリエチレングリコールジメチルエーテル、トリプロピレングリコールジメチルエーテル、エチレングリコールジエチルエーテル、プロピレングリコールジエチルエーテル、ジエチレングリコールジエチルエーテル、ジプロピレングリコールジエチルエーテル、トリエチレングリコールジエチルエーテル、トリプロピレングリコールジエチルエーテル、エチレングリコールジプロピルエーテル、プロピレングリコールジプロピルエーテル、ジエチレングリコールジプロピルエーテル、ジプロピレングリコールジプロピルエーテル、トリエチレングリコールジプロピルエーテル、トリプロピレングリコールジプロピルエーテル、エチレングリコールジブチルエーテル、プロピレングリコールジブチルエーテル、ジエチレングリコールジブチルエーテル、ジプロピレングリコールジブチルエーテル、トリエチレングリコールジブチルエーテル、トリプロピレングリコールジブチルエーテル、２−エチルヘキシルジグリコール、並びにこれらの組み合わせからなる群から選択される化合物であり、
　訂正前の請求項１を直接又は間接的に引用する請求項２〜４及び６〜８も同様に訂正する。
　
（３）訂正事項３
　訂正前の請求項１において「顔料分（Ｂ）が、着色顔料（ｂ１）、薄片状体質顔料（ｂ２）及び（ｂ２）以外の体質顔料（ｂ３）を含み」とあるのを、
　訂正後の請求項１において「顔料分（Ｂ）が、着色顔料（ｂ１）
としての二酸化チタン
としてのタルク、
　訂正前の請求項１を直接又は間接的に引用する請求項２〜４及び６〜８も同様に訂正する。
　
（４）訂正事項４
　訂正前の請求項５を削除する。
　
（５）訂正事項５
　訂正前の請求項６において「請求項１ないし５のいずれか１項に記載の耐汚染性艶消し水性塗料組成物」とあるのを、
　訂正後の請求項６において「請求項１ないし
４
　訂正前の請求項６を引用する請求項８も同様に訂正する。
　
（６）訂正事項６
　訂正前の請求項７において「請求項１ないし５のいずれか１項に記載の耐汚染性艶消し水性塗料組成物」とあるのを、
　訂正後の請求項７において「請求項１ないし
４
　訂正前の請求項７を引用する請求項８も同様に訂正する。
　
（７）訂正事項７
　本件特許明細書の段落００５４において「このようなグリコールエーテル化合物（Ｃ）の具体例としては、」との記載に続く化合物群から「テトラヒドロフラン、ジオキサン、ジメトキシエタン、ポリエチレンオキサイド、エチレングリコールモノメチルアセテート、ジエチレングリコールモノエチルエーテルアセテート、プロピレングリコールモノメチルエーテルアセテート」を削除するとともに、同段落００８５に記載の表３において「グリコールエーテル化合物」として記載されている「２−エチルヘキシルジグリコール」を前記化合物群に追記して訂正する。
　
２．訂正事項１〜７の適否
（１）訂正事項１
　訂正事項１は、訂正前の「水性樹脂（Ａ）」の範囲を、本件特許明細書の段落００２２の「本発明において水性樹脂（Ａ）は、具体的には芳香族ビニル化合物、（メタ）アクリロイル基含有化合物、及びその他の重合性不飽和モノマーの共重合体を挙げることができる。」との記載、当該「その他の重合性不飽和モノマー」を用いた実施例４、並びに当該「その他の重合性不飽和モノマー」を用いていない実施例１〜３及び５〜８の記載に基づいて「
芳香族ビニル化合物、（メタ）アクリロイル基含有化合物、及びその他の重合性不飽和モノマーの共重合体であるか、又は芳香族ビニル化合物及び（メタ）アクリロイル基含有化合物の共重合体
　そして、訂正事項１は「特許請求の範囲の減縮」のみを目的とするものであるから、実質上特許請求の範囲を拡張し又は変更するものではない。
　さらに、請求項１を直接又は間接的に引用する請求項２〜４及び６〜８も同様に訂正される。
　したがって、訂正事項１は、特許法第１２０条の５第２項ただし書第１号に掲げる「特許請求の範囲の減縮」を目的とするものに該当し、なおかつ、同法第１２０条の５第９項で準用する同法第１２６条第５項及び第６項の規定に適合するものである。
　
（２）訂正事項２
　訂正事項２は、訂正前の請求項１の「グリコールエーテル化合物（Ｃ）」の範囲を、本件特許明細書の段落００５４及び００８５の記載に基づいて「
エチレングリコールモノメチルエーテル、プロピレングリコールモノメチルエーテル、ジエチレングリコールモノメチルエーテル、ジプロピレングリコールモノメチルエーテル、トリエチレングリコールモノメチルエーテル、トリプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル、トリエチレングリコールモノエチルエーテル、トリプロピレングリコールモノエチルエーテル、エチレングリコールモノプロピルエーテル、プロピレングリコールモノプロピルエーテル、ジエチレングリコールモノプロピルエーテル、ジプロピレングリコールモノプロピルエーテル、トリエチレングリコールモノプロピルエーテル、トリプロピレングリコールモノプロピルエーテル、エチレングリコールモノブチルエーテル、プロピレングリコールモノブチルエーテル、ジエチレングリコールモノブチルエーテル、ジプロピレングリコールモノブチルエーテル、トリエチレングリコールモノブチルエーテル、トリプロピレングリコールモノブチルエーテル、エチレングリコールジメチルエーテル、プロピレングリコールジメチルエーテル、ジエチレングリコールジメチルエーテル、ジプロピレングリコールジメチルエーテル、トリエチレングリコールジメチルエーテル、トリプロピレングリコールジメチルエーテル、エチレングリコールジエチルエーテル、プロピレングリコールジエチルエーテル、ジエチレングリコールジエチルエーテル、ジプロピレングリコールジエチルエーテル、トリエチレングリコールジエチルエーテル、トリプロピレングリコールジエチルエーテル、エチレングリコールジプロピルエーテル、プロピレングリコールジプロピルエーテル、ジエチレングリコールジプロピルエーテル、ジプロピレングリコールジプロピルエーテル、トリエチレングリコールジプロピルエーテル、トリプロピレングリコールジプロピルエーテル、エチレングリコールジブチルエーテル、プロピレングリコールジブチルエーテル、ジエチレングリコールジブチルエーテル、ジプロピレングリコールジブチルエーテル、トリエチレングリコールジブチルエーテル、トリプロピレングリコールジブチルエーテル、２−エチルヘキシルジグリコール、並びにこれらの組み合わせからなる群から選択される化合物
　そして、訂正事項２は「特許請求の範囲の減縮」のみを目的とするものであるから、実質上特許請求の範囲を拡張し又は変更するものではない。
　さらに、請求項１を直接又は間接的に引用する請求項２〜４及び６〜８も同様に訂正される。
　したがって、訂正事項２は、特許法第１２０条の５第２項ただし書第１号に掲げる「特許請求の範囲の減縮」を目的とするものに該当し、なおかつ、同法第１２０条の５第９項で準用する同法第１２６条第５項及び第６項の規定に適合するものである。
　
（３）訂正事項３
　訂正事項３は、訂正前の「着色顔料（ｂ１）、薄片状体質顔料（ｂ２）」の範囲を、本件特許明細書の段落００３９及び００４０の「着色顔料（ｂ１）は…酸化チタン、…薄片状体質顔料（ｂ２）としては…タルク」との記載に基づいて「着色顔料（ｂ１）
としての二酸化チタン
としてのタルク、
　そして、訂正事項３は「特許請求の範囲の減縮」のみを目的とするものであるから、実質上特許請求の範囲を拡張し又は変更するものではない。
　さらに、請求項１を直接又は間接的に引用する請求項２〜４及び６〜８も同様に訂正される。
　したがって、訂正事項３は、特許法第１２０条の５第２項ただし書第１号に掲げる「特許請求の範囲の減縮」を目的とするものに該当し、なおかつ、同法第１２０条の５第９項で準用する同法第１２６条第５項及び第６項の規定に適合するものである。
　
（４）訂正事項４〜６
　訂正事項４は、訂正前の請求項５を削除するものであり、訂正事項５〜６は、択一的引用記載から請求項５を削除するものであるから、いずれも願書に添付した明細書又は特許請求の範囲に記載した事項の範囲内において「特許請求の範囲の減縮」を目的として訂正するものに該当する。
　そして、訂正事項４〜６は「特許請求の範囲の減縮」のみを目的とするものであるから、実質上特許請求の範囲を拡張し又は変更するものではない。
　さらに、請求項６〜７を引用する請求項８も同様に訂正される。
　したがって、訂正事項４〜６は、特許法第１２０条の５第２項ただし書第１号に掲げる「特許請求の範囲の減縮」を目的とするものに該当し、なおかつ、同法第１２０条の５第９項で準用する同法第１２６条第５項及び第６項の規定に適合するものである。
　
（５）訂正事項７
　訂正事項７は、本件特許明細書の段落００５４の「グリコールエーテル化合物（Ｃ）の具体例」の一覧記載において、同段落００８５に記載された実施例で使用されている「２−エチルヘキシルジグリコール」の具体例が脱漏している点を修正し、グリコールエーテル化合物に該当しない「テトラヒドロフラン、ジオキサン、ジメトキシエタン、ポリエチレンオキサイド、エチレングリコールモノメチルアセテート、ジエチレングリコールモノエチルエーテルアセテート、プロピレングリコールモノメチルエーテルアセテート」を削除して是正するためのものであるから、いずれも願書に最初に添付した明細書又は特許請求の範囲に記載した事項の範囲内において「誤記の訂正」を目的として訂正するものに該当する。
　そして、訂正事項７は明細書の誤記を本来意図する内容に訂正するものであるから、実質上特許請求の範囲を拡張し又は変更するものではない。
　したがって、訂正事項７は、特許法第１２０条の５第２項ただし書第２号に掲げる「誤記又は誤訳の訂正」を目的とするものに該当し、なおかつ、同法第１２０条の５第９項で準用する同法第１２６条第５項及び第６項の規定に適合するものである。
　
（７）一群の請求項について
　訂正前の請求項１〜８について、請求項２〜８はいずれも直接又は間接的に請求項１を引用しているものであるから、訂正前の請求項１〜８に対応する訂正後の請求項１〜８は特許法第１２０条の５第４項に規定される一群の請求項である。
　したがって、訂正事項１〜６による本件訂正は、特許法第１２０条の５第４項に規定する一群の請求項に対してなされたものである。
　また、訂正事項７の明細書の訂正に係る請求項は、訂正前の請求項１〜８であるから、訂正事項７と関係する一群の請求項が請求の対象とされている。
　したがって、訂正事項７による本件訂正は、特許法第１２０条の５第９項で準用する同法第１２６条第４項に適合するものである。
　
３．訂正の適否のまとめ
　以上総括するに、訂正事項１〜７による本件訂正は、特許法第１２０条の５第２項ただし書第１号及び第２号に掲げる事項を目的とするものであり、かつ、同条第９項において準用する同法第１２６条第４項から第６項までの規定に適合するので、訂正後の請求項〔１〜８〕について訂正を認める。
　
第３　本件発明
　本件訂正により訂正された請求項１〜８に係る発明（以下「本１発明」〜「本８発明」ともいう。）は、その特許請求の範囲の請求項１〜８に記載された次の事項により特定されるとおりのものである。
「【請求項１】水性樹脂（Ａ）、顔料分（Ｂ）及びグリコールエーテル化合物（Ｃ）を含む水性塗料組成物であって、
水性樹脂（Ａ）が、樹脂のガラス転移温度が１０℃以上にあり、且つ水性樹脂（Ａ）
が、芳香族ビニル化合物、（メタ）アクリロイル基含有化合物、及びその他の重合性不飽和モノマーの共重合体であるか、又は芳香族ビニル化合物及び（メタ）アクリロイル基含有化合物の共重合体であって、
グリコールエーテル化合物（Ｃ）が、
エチレングリコールモノメチルエーテル、プロピレングリコールモノメチルエーテル、ジエチレングリコールモノメチルエーテル、ジプロピレングリコールモノメチルエーテル、トリエチレングリコールモノメチルエーテル、トリプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル、トリエチレングリコールモノエチルエーテル、トリプロピレングリコールモノエチルエーテル、エチレングリコールモノプロピルエーテル、プロピレングリコールモノプロピルエーテル、ジエチレングリコールモノプロピルエーテル、ジプロピレングリコールモノプロピルエーテル、トリエチレングリコールモノプロピルエーテル、トリプロピレングリコールモノプロピルエーテル、エチレングリコールモノブチルエーテル、プロピレングリコールモノブチルエーテル、ジエチレングリコールモノブチルエーテル、ジプロピレングリコールモノブチルエーテル、トリエチレングリコールモノブチルエーテル、トリプロピレングリコールモノブチルエーテル、エチレングリコールジメチルエーテル、プロピレングリコールジメチルエーテル、ジエチレングリコールジメチルエーテル、ジプロピレングリコールジメチルエーテル、トリエチレングリコールジメチルエーテル、トリプロピレングリコールジメチルエーテル、エチレングリコールジエチルエーテル、プロピレングリコールジエチルエーテル、ジエチレングリコールジエチルエーテル、ジプロピレングリコールジエチルエーテル、トリエチレングリコールジエチルエーテル、トリプロピレングリコールジエチルエーテル、エチレングリコールジプロピルエーテル、プロピレングリコールジプロピルエーテル、ジエチレングリコールジプロピルエーテル、ジプロピレングリコールジプロピルエーテル、トリエチレングリコールジプロピルエーテル、トリプロピレングリコールジプロピルエーテル、エチレングリコールジブチルエーテル、プロピレングリコールジブチルエーテル、ジエチレングリコールジブチルエーテル、ジプロピレングリコールジブチルエーテル、トリエチレングリコールジブチルエーテル、トリプロピレングリコールジブチルエーテル、２−エチルヘキシルジグリコール、並びにこれらの組み合わせからなる群から選択される化合物であり、
顔料分（Ｂ）が、着色顔料（ｂ１）
としての二酸化チタン
としてのタルク、
着色顔料（ｂ１）、薄片状体質顔料（ｂ２）、体質顔料（ｂ３）及びグリコールエーテル化合物（Ｃ）の含有量が、水性樹脂（Ａ）の固形分１００質量部を基準として
（ｂ１）が５質量部以上、
（ｂ２）が６０〜２００質量部、
（ｂ３）が２０質量部以上、
（Ｃ）が５〜２５質量部の範囲内にあり、顔料体積濃度が３５％以上にあることを特徴とする耐汚染性艶消し水性塗料組成物。
　【請求項２】水性樹脂（Ａ）が加水分解性シリル基を有することを特徴とする請求項１に記載の耐汚染性艶消し水性塗料組成物。
　【請求項３】顔料分（Ｂ）に対する吸油量の合計量が、水性樹脂（Ａ）の固形分１００質量部あたり８０ｍｌ以下にある請求項１または２に記載の耐汚染性艶消し水性塗料組成物。
　【請求項４】光安定化剤を更に含む請求項１ないし３のいずれか１項に記載の耐汚染性艶消し水性塗料組成物。
　【請求項５】
（削除）
　【請求項６】基材面に、請求項１ないし
４
　【請求項７】基材面に、形成塗膜の伸び率が５０％以上にある下塗り塗料を塗装した後、請求項１ないし
４
　【請求項８】請求項６または７に記載の方法により得られる塗装物品。」
　
第４　取消理由の概要
　訂正前の請求項１〜８に係る発明の特許に対して令和元年７月１７日付けの取消理由通知（決定の予告）で特許権者に通知した取消理由の概要は次のとおりである。
　
〔理由１〕本件特許の請求項１〜８に係る発明は、本件出願日前に日本国内又は外国において頒布された以下の刊行物に記載された発明に基いて、本件出願日前に当業者が容易に発明をすることができたものであるから、特許法第２９条第２項の規定により特許を受けることができない。
　甲第１号証：特開２００４−２１７８９７号公報（甲１）
　甲第２号証：室井宗一著、「建築塗料における高分子ラテックスの応用」、株式会社工文社、第１版第１刷、昭和５８年４月１５日発行、５３〜５４頁、９９頁、１７８〜１７９頁
　甲第３号証：特開平１０−２１９１９３号公報
　甲第４号証：特開２００５−３２０４９６号公報
　甲第５号証：特開平１１−２２７０８２号公報
　甲第６号証：特開２００１−１８７８６７号公報
　甲第７号証：特開２０１０−６５０９８号公報
　参考文献Ａ：特開２００９−６７８７０号公報
　参考文献Ｂ：特公昭６０−３８４２４号公報
　参考文献Ｃ：特公昭５４−７２９７号公報
　参考文献Ｄ：特開２００６−１５９０７９号公報
　参考文献Ｅ：特開２０１３−８２８０９号公報
　参考文献Ｆ：特開平１１−１１６８５９号公報
　よって、本件特許の請求項１〜８に係る発明に係る特許は、同法第２９条の規定に違反してなされたものであり、同法第１１３条第１項第２号の規定により取り消されるべきものである。
　
〔理由２〕本件特許の請求項１〜８に係る発明は、特許請求の範囲の記載が下記の点で不備のため、特許法第３６条第６項第１号に適合するものではない。
　２．（３）訂正後のグリコールエーテル化合物（Ｃ）の点
　２．（４）訂正後の水性樹脂（Ａ）の共重合体の点
　よって、本件特許の請求項１〜８に係る発明に係る特許は、同法第３６条第６項の規定を満たさない特許出願に対してなされたものであり、同法第１１３条第１項第４号の規定により取り消されるべきものである。
　
〔理由３〕本件特許の請求項１〜８に係る発明は、特許請求の範囲の記載が下記の点で不備のため、特許法第３６条第６項第２号に適合するものではない。
　３．（１）芳香族ビニル化合物の共重合割合の点
　３．（２）着色顔料（ｂ１）と薄片状体質顔料（ｂ２）の点
　よって、本件特許の請求項１〜８に係る発明に係る特許は、同法第３６条第６項の規定を満たさない特許出願に対してなされたものであり、同法第１１３条第１項第４号の規定により取り消されるべきものである。
　
第５　当審の判断
１．理由１（進歩性）について
（１）甲第１〜７号証及び参考文献Ａ〜Ｆの記載事項
　甲第１号証には、次の記載がある。
摘記１ａ：請求項１
「【請求項１】合成樹脂エマルション、水分散型撥水剤、及び無機質顔料を含有する水性塗料組成物であって、
合成樹脂エマルションの固形分１００重量部に対し、水分散型撥水剤を固形分で１〜１００重量部含み、
顔料容積濃度が３０〜９０％であり、
無機質顔料として、平均粒子径０．１〜１μｍ、白色度９５以上の白色顔料、及び平均粒子径０．１〜２００μｍ、白色度８０以上９５未満の体質顔料を含み、白色顔料と体質顔料の体積比率が１：５〜１：５０である
ことを特徴とする水性塗料組成物。」
　
摘記１ｂ：段落０００７、００１４〜００１５、００１８及び００２２
「【０００７】これらの課題を解決するため本発明者は鋭意検討を行い、合成樹脂エマルション、水分散型撥水剤、及び無機質顔料を必須成分とし、無機質顔料として、特定の物性を有するものを複数種併用することにより、消石灰を使用しなくても漆喰調の外観を表出することができ、耐水性、割れ防止性、剥離防止性等の塗膜物性にも優れる水性塗料組成物が得られることを見出し、本発明を完成させるに至った。…
　【００１４】…本発明の水性塗料組成物は、（ａ）合成樹脂エマルション（以下「（ａ）成分」という）、（ｂ）水分散型撥水剤（以下「（ｂ）成分」という）、及び（ｃ）無機質顔料（以下「（ｃ）成分」という）を含有するものである。
　【００１５】このうち（ａ）成分は、本発明組成物のバインダーとして機能するものである。具体的に（ａ）成分としては、例えば、酢酸ビニル樹脂エマルション、塩化ビニル樹脂エマルション、エポキシ樹脂エマルション、アクリル樹脂エマルション、ウレタン樹脂エマルション、アクリルシリコン樹脂エマルション、フッ素樹脂エマルション等、あるいはこれらの複合系等を挙げることができる。これらは１種または２種以上で使用することができる。…
　【００１８】（ａ）成分のガラス転移温度（以下「Ｔｇ」という）は通常−３０〜６０℃、好ましくは−１０〜４０℃に設定する。Ｔｇが−３０℃より低い場合は、塗膜表面に汚染物質が付着しやすくなる。Ｔｇが６０℃より高い場合は、塗膜に割れが発生しやすくなる。…
　【００２２】上述のエポキシ基含有モノマー、カルボキシル基含有モノマーと共重合可能なモノマーとしては、例えば、…ビニルトリメトキシシラン、ビニルトリエトキシシラン、γ−（メタ）アクリロイルオキシプロピルトリメトキシシラン、γ−（メタ）アクリロイルオキシプロピルトリエトキシシラン、γ−（メタ）アクリロイルオキシプロピルメチルジメトキシシラン等のアルコキシシリル基含有モノマー；…等が挙げられる。」
　
摘記１ｃ：段落００３３
「【００３３】本発明における（ｃ）成分は、形成塗膜における顔料容積濃度が３０〜９０％、好ましくは５０〜８０％、より好ましくは５５〜７５％となるように配合する。このような顔料容積濃度であれば、漆喰調の質感を表出することが可能となる。また、耐汚染性と割れ防止性のバランスに優れた塗膜を形成することができる。顔料容積濃度が３０％より小さい場合は、肉厚感が得られ難く、また塗膜の耐汚染性が低下する傾向となる。顔料容積濃度が９０％より大きい場合は、塗膜に割れが発生しやすくなる。」
　
摘記１ｄ：段落００３７〜００３８
「【００３７】本発明組成物においては、上述の成分の他に、通常塗料に使用可能な成分を含むこともできる。このような成分としては、例えば、有機質顔料、染料、骨材、繊維、増粘剤、造膜助剤、レベリング剤、湿潤剤、可塑剤、凍結防止剤、ｐＨ調整剤、防腐剤、防黴剤、防藻剤、抗菌剤、分散剤、消泡剤、紫外線吸収剤、酸化防止剤、触媒、架橋剤等が使用可能である。
　【００３８】本発明の水性塗料組成物は、建築物内外壁や土木構築物等の基材表面に対して塗装することができる。適用可能な基材としては、例えば、コンクリート、モルタル、磁器タイル、繊維混入セメント板、セメント珪酸カルシウム板、スラグセメントパーライト板、石綿セメント板、ＡＬＣ板、サイディング板、押出成形板、石膏ボード、合板、鋼板、プラスチック板等が挙げられる。これら基材の表面は、何らかの表面処理（例えば、シーラー、サーフェーサー、フィラー等）が施されたものでもよく、既に塗膜が形成されたものや、既に壁紙が貼り付けられたもの等であってもよい。」
　
摘記１ｅ：段落００６３〜００６５及び００７１
「【００６３】
［塗料の製造］
・配合例１
　樹脂Ａ２００重量部に対し、撥水剤８重量部、白色顔料３６重量部、体質顔料Ａ７４重量部、体質顔料Ｂ１８４重量部、体質顔料Ｃ１１０重量部、造膜助剤２４重量部、分散剤１０重量部、繊維２２重量部、消泡剤４重量部を常法により混合・攪拌することによって塗料を製造した。
・配合例２〜７
　表１に示す配合に従い、配合例１と同様にして塗料を製造した。
　なお、原料としては下記のものを使用した。
　【００６４】
・樹脂Ａ：アクリル樹脂エマルション（メチルメタクリレート−スチレン−２−エチルヘキシルアクリレート−メタクリル酸共重合体、固形分５０重量％、Ｔｇ５℃）
・樹脂Ｂ：コアシェル型アクリル樹脂エマルション（メチルメタクリレート−スチレン−２−エチルヘキシルアクリレート−グリシジルメタクリレート−メタクリル酸共重合体、固形分５０重量％、トータルＴｇ５℃、コアＴｇ−２０℃、シェルＴｇ２５℃）
・樹脂Ｃ：コアシェル型アクリル樹脂エマルション（メチルメタクリレート−スチレン−２−エチルヘキシルアクリレート−グリシジルメタクリレート−メタクリル酸−４−メタクリロイルオキシ−２，２，６，６−テトラメチルピペリジン共重合体、固形分５０重量％、トータルＴｇ５℃、コアＴｇ−２０℃、シェルＴｇ２５℃）
・撥水剤：水分散型撥水剤（アミノ基含有ジメチルシロキサン化合物の乳化分散体、固形分５０重量％）
・白色顔料：ルチル型酸化チタン（平均粒子径０．２μｍ、白色度９７）
・体質顔料Ａ：タルク（平均粒子径８μｍ、白色度９３）
・体質顔料Ｂ：珪石粉（平均粒子径６０μｍ、白色度９０）
・体質顔料Ｃ：炭酸カルシウム（平均粒子径６０μｍ、白色度８９）
・体質顔料Ｄ：珪藻土（平均粒子径３０μｍ、白色度８８）
・光触媒：アナターゼ型酸化チタン（平均粒子径０．０２μｍ）
・造膜助剤：２，２，４−トリメチル−１，３−ペンタンジオールモノイソブチレート
・分散剤：ポリカルボン酸系分散剤（固形分３０重量％）
・繊維：パルプ繊維（平均繊維長０．１ｍｍ）
・増粘剤：ヒドロキシエチルセルロース３重量％水溶液
・消泡剤：鉱物油系消泡剤
　【００６５】【表１】
…
　【００７１】【表２】
」
　
　甲第２号証には、次の記載がある。
摘記２ａ：；第９９頁第９〜１２行
「１．１　体質顔料のはたらき
　体質顔料（ｅｘｔｅｎｄｅｒ）は，ラテックス塗料において，…塗膜をツヤ消しにする．」
　
　甲第３号証には、次の記載がある。
摘記３ａ：００４５及び００４８〜００５１
「【００４５】ところで、当該有機溶剤（Ｃ）とは、本発明に係る架橋性水性塗料組成物において、乳化重合体（Ａ）の粒子内と、水相とに分配せしめ、該乳化重合体（Ａ）の造膜性を向上させると共に、粒子表面を膨潤させて、架橋剤との架橋反応を促進せしめ、さらに、水と混合して得られる塗料の表面張力を低下せしめて、顔料の分散性や、塗料の基材に対する濡れなどを向上し、ひいては、塗装作業性ならびに基材付着性などを向上せしめることの出来る、必須の構成成分である。…
　【００４８】後者の沸点の方は、常圧において、約１３０〜約２２０℃なる範囲内にあるということが、是非とも必要となる。この沸点が約１３０℃未満のものの場合には、どうしても、塗膜の乾燥過程で以て、主溶剤たる水と共に揮散し易く、ひいては、塗料の造膜性などが劣るというようになるばかりか、平滑なる塗膜表面が得られ難くなるので、いずれの場合も好ましくない。
　【００４９】一方、沸点が約２２０℃を超えて余りにも高くなる場合には、どうしても、塗膜を形成したのちにおいても、塗膜中に、溶剤が残存し易くなり、ひいては、塗膜の軟化に伴う塗膜汚染性や耐水性の低下などが生じ易くなるので、いずれの場合も好ましくない。
　【００５０】かくして、使用できる有機溶剤として特に代表的なもののみを挙げるにとどめれば、３−メトキシブタノール、３−メトキシ−３−メチルブタノール、エチレングリコールモノエチルエーテル、エチレングリコールモノ（ｎ−ないしはｉ−）プロピルエーテル、エチレングリコールモノ（ｎ−、ｉ−ないしはｔｅｒｔ−）ブチルエーテル、ジエチレングリコールモノメチルエーテル、ジエチレングリコールモノエチルエーテル、プロピレングリコールモノメチルエーテル、プロピレングリコールモノエチルエーテル、プロピレングリコールモノ（ｎ−、またはｉ−）プロピルエーテル、プロピレングリコールモノ（ｎ−、ｉ−ないしはｔｅｒｔ−）ブチルエーテル、
　【００５１】ジメチルホルムアミド、Ｎ−メチルピロリドンまたはエチレングリコールメチルエーテルアセテートなどであるが、本発明は、決して、これらの例示例のみに限定されるものではない。」
　
　甲第４号証には、次の記載がある。
摘記４ａ：請求項８
「【請求項８】基材に対し、形成塗膜の伸び率が５０％以上である下塗材を塗付した後、上塗材として請求項１〜７のいずれかに記載の水性塗料組成物を塗付することを特徴とする塗膜形成方法。」
　
摘記４ｂ：段落００３３〜００３４及び００５８
「【００３３】（ｃ−１）成分としては、平均粒子径とモース硬度が所定の範囲内であれば特に限定されず、公知の無機質粉体を使用することができる。このような（ｃ−１）成分としては、例えば、タルク、ろう石、珪藻土、クレー、カオリン、焼成クレー、マイカ、酸化鉄、炭酸カルシウム、硫酸バリウム、酸化亜鉛、ドロマイト、酸化チタン等が挙げられる。この中でも、タルク、クレー、カオリン、マイカ等の鱗片状無機質粉体は、下地への追従性の点で好適である。
　【００３４】（ｃ−１）成分の吸油量は、通常２００ｍｌ／１００ｇ以下、好ましくは１５０ｍｌ／１００ｇ以下、より好ましくは１００ｍｌ／１００ｇ、さらに好ましくは８０ｍｌ／１００ｇ以下である。（ｃ−１）成分の吸油量が大きすぎる場合は、下地への追従性が不十分となるおそれがある。…
　【００５８】本発明組成物の塗付前には、何らかの下塗材を塗付することもできる。この場合、下塗材としては、形成塗膜の伸び率が５０％以上（好ましくは１００％以上、より好ましくは１５０％以上）である下塗材が好適である。このような下塗材を使用することにより、基材への密着性、エフロレッセンス防止効果等において十分な性能を確保することができる。さらに、本発明組成物は、このような弾性下塗材に対しても十分な追従性を発揮することができる。なお、本発明における伸び率は、ＪＩＳＡ６９０９：２００３７．２９「伸び試験」の「２０℃時の伸び試験」によって測定される値である。」
　
　甲第５号証には、次の記載がある。
摘記５ａ：段落０００７
「【０００７】また、熱分解型発泡剤およびマイクロカプセル型発泡剤を、前記水性エマルジョン樹脂１００重量部に対して、それぞれ５〜２５重量部、０．５〜３重量部含有していることを特徴とするものである。こうすることで、発泡樹脂層が発泡倍率の高いボリューム感のある層となり、しかもマイクロカプセル型発泡剤の添加量が少ないため、発泡樹脂層の上面に形成される凹凸形状がなだらかになり、艶消し（しっくい感）の意匠性を創出し、エンボス性にも優れた高意匠性の化粧材となる。」
　
　甲第６号証には、次の記載がある。
摘記６ａ：段落０００１
「【０００１】【発明の属する技術分野】本発明は、各種建築物の壁や天井などの内装若しくは外装の化粧塗装に適した水性塗料に関する。より詳細には、本発明は、水性塗料として要求される各種の塗料性能並びに塗膜物性を充足するとともに、漆喰特有の落ち着いた艶消しの質感を有し且つ調湿機能のある塗膜を形成する塗料に関する。さらに本発明は該塗料組成物を塗布してなる塗装物に関する。」
　
　甲第７号証には、次の記載がある。
摘記７ａ：段落００１７
「【００１７】（Ａ）成分のガラス転移温度（以下「Ｔｇ」という）は０〜８０℃であり、好ましくは１０〜６０℃、より好ましくは２０〜５０℃である。Ｔｇが０℃よりも低い場合は、被膜の硬度が不十分となり、耐摩耗性等においても満足な物性が得られ難くなる。Ｔｇが８０℃よりも高い場合は、造膜性、耐割れ性等において安定した性能を確保することが困難となる。（Ａ）成分のＴｇをこのような範囲内にするには、上述のモノマー成分の種類及び比率を適宜設定すればよい。なお、ＴｇはＦＯＸの計算式より求められる値である。」
　
　参考文献Ａには、次の記載がある。
摘記Ａ１：段落０００６
「【０００６】本発明の目的は、多彩模様塗料としての意匠性、質感、鮮映性を損なうことなく下地への追随性と耐汚染性に優れた多彩模様塗膜を形成するのに適する水性多彩模様塗料を提供することにある。」
　
摘記Ａ２：段落００２７及び００３１
「【００２７】本発明において、上記カルボニル基含有共重合体（Ａ）は、モノマー（ａ）、（ｂ）及び（ｃ）以外のその他の重合性不飽和モノマー（ｄ）を必要に応じて共重合してもよい。そのようなその他の重合性不飽和モノマーの具体例としては、…スチレン、α−メチルスチレン、ビニルトルエンなどのビニル芳香族化合物…等を挙げることができ、単独で又は２種以上組み合わせて使用することができる。…
　【００３１】また、上記カルボニル基含有共重合体（Ａ）の製造において、モノマー（ａ）、（ｂ）、（ｃ）及び（ｄ）の好適な共重合割合としては、…モノマー（ｄ）が、０〜６９．９質量％、好ましくは０〜３９質量％であることが、最終的に形成される塗膜の仕上がり性が良好であり、耐汚染性、耐水性、耐候性などの塗膜物性をバランスよく発揮することができ、適している。」
　
摘記Ａ３：段落００３４〜００３５、００５７、００８８及び００９２
「【００３４】…使用可能な親水性有機溶剤としては、…ジオキサン、テトラヒドロフラン等のエーテル系有機溶剤；エチレングリコールモノメチルエーテル…等のエチレングリコールエーテル系有機溶剤；…プロピレングリコールモノエチルエーテル…等のプロピレングリコールエーテル系有機溶剤…等が挙げられ、…特に、プロピレングリコールエーテル系有機溶剤を使用すると…水性多彩模様塗料の貯蔵安定性、形成塗膜の耐水性、耐候性の点から適している。
　【００３５】
上記の通り得られるカルボニル基含有共重合体（Ａ）の重量平均分子量としては１０００〜５００００、特に１０００〜３００００の範囲内であると、本発明の水性多彩模様塗料から形成される塗膜の表層にカルボニル基含有共重合体（Ａ）が配向することができ、塗膜表面が親水化されるので、効率よく耐汚染性を発揮することができるとともに多彩模様塗膜に適度な柔軟性を与え下地追随性を向上させることができる…
　【００５７】上記水性塗料組成物は、さらに、必要に応じて、バルーン粒子等の比重調整材、消泡剤、硬化触媒、顔料分散剤、芳香剤、脱臭剤、抗菌剤、中和剤、界面活性剤、水性撥水剤、分散剤、防腐剤、防カビ剤、凍結防止剤、紫外線吸収剤、光安定化剤、造膜助剤、亜鉛ウィスカ、ホルムアルデヒド吸着剤、三酸化アンチモン、五酸化アンチモン、水酸化アルミニウム等の難燃化剤などを含有することができる。…
　【００８８】本発明の水性多彩模様塗料を適用することができる基材表面としては、例えば、石膏ボード、コンクリート壁、モルタル壁、スレート板…等の基材の表面…などを挙げることができる。…
　【００９２】本発明の水性多彩模様塗料は、例えば、保護塗膜用として、基材表面に、予め下塗り塗料を塗装した後、形成される下塗り塗面上に本発明の水性多彩模様塗料を塗装することができる。」
　
　参考文献Ｂには、次の記載がある。
摘記Ｂ１：第３欄第２１〜２８行及び第４欄第１９〜２５行
「本発明者らは、下地の亀裂の伸縮によく追随することができ、長時間にわたつて完全な防水性能を発揮しうる塗膜を形成する塗料組成物を開発すべく鋭意研究を重ねた結果、…本発明をなすに至つた。…
　この（ｂ）成分としてはスチレン及び前記したメタクリル酸アルキルエステルの中の少なくとも１種を１２〜４０重量％の範囲で用いることが必要であり、この量が１２重量％未満では形成される皮膜の強じん性が小さくなるし、また４０重量％を超えると柔軟性が失われる上に、耐水性、耐アルカリ性も低下する。」
　
摘記Ｂ２：第５欄第１７〜２３行
「次に粉粒状無機質充てん材としては、例えば炭酸カルシウム、バライト粉、硫酸バリウム、炭酸バリウム、炭酸石灰粉、クレー、シリカ、アルミナ、パーライト、酸化チタン、酸化鉄などがあり、繊維状又はリン片状無機質充てん材としては、例えばアスベスト、ロツクウール、綿タルク、マイカなどがある。」
　
　参考文献Ｃには、次の記載がある。
摘記Ｃ１：第３欄第３６〜４２行
「用いられる体質顔料には扁平粒子状タルクは不可欠であり、その含有率は全体質顔料中の重量比で５０〜１００、好ましくは６０から９０％がよい。ここでタルク粒子は扁平状であるため膜面方向に平行に累積し、塗膜の膜面方向の収縮、膨張を拘束するので球形粒子よりも付着により良い影響を与える。」
　
　参考文献Ｄには、次の記載がある。
摘記Ｄ１：段落００２４
「【００２４】…該体質顔料（Ｃ）としては、例えばタルク、炭酸カルシウム、シリカ、硫酸バリウム、クレ−、マイカなどの体質顔料が挙げられ、これらは単独でまたは２種以上併用して用いることができる。これらのうち特に薄片板状のタルク、シリカ、マイカなどが好適に使用できる。」
　
摘記Ｄ２：段落００３０及び００３６
「【００３０】上記耐候性助剤（Ｄ）の配合量は目的に応じて任意に選択できるが、組成物中の樹脂固形分１００重量部に対して、紫外線吸収剤が０．１〜１０重量部、好ましくは０．５〜５重量部、光安定剤が０．１〜５重量部、好ましくは０．３〜３重量部が適当である。…
　【００３６】被塗物面としては、例えば、建物外壁、橋脚、トンネル内面、ガードレール、電柱、電話ボックス等の屋外構造物の表面（素材面や塗膜面等）；二輪、四輪などの自動車車両、鉄道車両、飛行機、鋼製家具、建材、家電製品、厨房機器等の工業製品の表面（素材面や塗膜面等）などが挙げられる。」
　
　参考文献Ｅには、次の記載がある。
摘記Ｅ１：段落０００１及び００８４〜００８５
「【０００１】…本発明の塗料用水性樹脂組成物は、例えば、無機質建材をはじめ建築物の外壁などを塗装する際に好適に使用することができる。…
　【００８４】本発明の塗料用水性樹脂組成物には、必要により、成膜助剤を含有させてもよい。成膜助剤としては、例えば、２，２，４−トリメチル−１，３−ペンタンジオールモノイソブチレート、ブチルセロソルブ、ブチルカルビトールアセテート、２−エチルヘキシルジグリコール、プロピレングリコールメチルエーテル、プロピレングリコール、ｎ−プロピルエーテル、プロピレングリコールｎ−ブチルエーテル、ジプロピレングリコールｎ−ブチルエーテル、トリプロピレングリコールｎ−ブチルエーテル、３−メチル−３−メトキシブタノール、３−メチル−３−メトキシブチルアセテートなどが挙げられるが、本発明は、かかる例示のみに限定されるものではない。これらの成膜助剤は、それぞれ単独で用いてもよく、２種類以上を併用してもよい。
　【００８５】樹脂エマルションの不揮発分１００質量部あたりの成膜助剤の量は、成膜性を向上させる観点から、好ましくは１質量部以上、より好ましくは５質量部以上であり、耐ブロッキング性を向上させる観点から、好ましくは１００質量部以下、より好ましくは５０質量部以下である。」
　
摘記Ｅ２：段落００８８
「【００８８】無機顔料としては、例えば、二酸化チタン、赤色酸化鉄、黒色酸化鉄、酸化鉄、酸化クロムグリーン、カーボンブラック、フェロシアン化第二鉄（プルシアンブルー）、ウルトラマリン、クロム酸鉛などをはじめ、雲母（マイカ）、クレー、アルミニウム粉末、タルク、ケイ酸アルミニウムなどの扁平形状を有する顔料、炭酸カルシウム、水酸化マグネシウム、水酸化アルミニウム、硫酸バリウム、炭酸マグネシウムなどの体質顔料などが挙げられるが、本発明は、かかる例示のみに限定されるものではない。これらの無機顔料は、それぞれ単独で用いてもよく、２種類以上を併用してもよい。顔料のなかでは、耐候性を向上させる観点から、二酸化チタンがより好ましい。」
　
　参考文献Ｆには、次の記載がある。
摘記Ｆ１：段落０００１及び０００４
「【０００１…本発明の組成物は、建築内・外部、屋根、乾式建材、車両、橋梁、船舶、家電、家具、木工などの塗装に適用可能である。…
　【０００４】…本発明者らは、上記問題を解決すべく鋭意検討した結果、模様をつなぐ連続部分を形成する成分として水性樹脂を配合することによって、形成膜の耐水性、水浸漬時の耐白化性、耐候性に優れた多彩模様塗料組成物が得られることを見出し本発明に到達した。」
　
摘記Ｆ２：段落００１０及び００１３
「【００１０】上記アクリル系共重合体（Ａ−１）は、上記アクリル系モノマ−を少なくとも２０重量％以上、好ましくは５０重量％以上含有するモノマ−混合物を共重合してなるものであり、特に耐候性、耐水性の点からスチレン０〜５０重量％、好ましくは１０〜３０重量％、アクリル系モノマ−２０〜１００重量％、好ましくは５０〜９０重量％、及びその他のモノマ−０〜８０重量％、好ましくは０〜４０重量％を含有するモノマ−混合物を共重合したものが好適である。…
　【００１３】またアクリル系共重合体（Ａ−１）は、ガラス転移温度（Ｔｇ）が０〜８０℃、好ましくは１０〜６０℃であることが望ましく、該Ｔｇが０℃未満ではエナメル分散粒子の安定性や塗膜の耐水性が低下し、また汚れやすくなり、一方８０℃を越えると造膜性が低下し塗膜が脆くなるので好ましくない。」
　
摘記Ｆ３：段落００１５、００２３、００４３及び００４８
「【００１５】架橋性官能基含有モノマ−としては、例えば…ビニルトリメトキシシラン、ビニルトリエトキシシラン、γ−（メタ）アクリロイルオキシプロピルトリメトキシシラン、γ−（メタ）アクリロイルオキシプロピルジメトキシメチルシランなどのアルコキシシリル基含有モノマ−；…などが挙げられ、これらは１種又は２種以上適宜選択して使用できる。…
　【００２３】また共重合体（Ａ−２）及び（Ａ−３）は、ガラス転移温度（Ｔｇ）が−１０〜８０℃、好ましくは５〜６０℃であることが望ましく、該Ｔｇが−１０℃未満ではエナメル分散粒子の安定性や塗膜の耐水性が低下し、また汚れやすくなり、一方８０℃を越えると造膜性が低下し塗膜が脆くなるので好ましくない。…
　【００４３】上記水系分散媒には、さらに必要に応じて電解質（塩化ナトリウム、硫酸ナトリウム、硫酸マグネシウム等）、湿潤剤、造膜助剤、凍結防止剤、消泡剤、染料などを分散粒子の安定性等を損なわない程度に適宜添加してもよい。…
　【００４８】該水性樹脂（Ｄ）としては、従来公知の水性樹脂が使用可能であるが、耐候性、耐水性に優れたアクリル系エマルション、フッ素系エマルション及びシリコン系エマルションから選ばれる少なくとも１種以上であることが望ましく、特に水浸漬時の耐白化性の点からは、アルコキシシリル基を導入してなるシリコン系エマルションが好適である。」
　
摘記Ｆ４：段落００６７
「【００６７】【表１】
」
　
（２）甲第１号証の刊行物に記載された発明
　摘記１ｃの「形成塗膜における顔料容積濃度が３０〜９０％…であれば、漆喰調の質感を表出することが可能となる。また、耐汚染性と割れ防止性のバランスに優れた塗膜を形成することができる。」との記載、
　摘記１ｄの「本発明の水性塗料組成物は、建築物内外壁や土木構築物等の基材表面に対して塗装することができる。」との記載、並びに
　摘記１ｅの「樹脂Ａ２００重量部に対し、撥水剤８重量部、白色顔料３６重量部、体質顔料Ａ７４重量部、体質顔料Ｂ１８４重量部、体質顔料Ｃ１１０重量部、造膜助剤２４重量部、分散剤１０重量部、繊維２２重量部、消泡剤４重量部を常法により混合・攪拌することによって塗料を製造した。…なお、原料としては下記のものを使用した。…樹脂Ａ：アクリル樹脂エマルション（メチルメタクリレート−スチレン−２−エチルヘキシルアクリレート−メタクリル酸共重合体、固形分５０重量％、Ｔｇ５℃）…白色顔料：ルチル型酸化チタン…体質顔料Ａ：タルク…体質顔料Ｂ：珪石粉…体質顔料Ｃ：炭酸カルシウム…造膜助剤：２，２，４−トリメチル−１，３−ペンタンジオールモノイソブチレート」との記載、及び
　表１の「顔料容積濃度（％）…６０」との記載からみて、甲１の刊行物には、
『樹脂Ａ：アクリル樹脂エマルション（メチルメタクリレート−スチレン−２−エチルヘキシルアクリレート−メタクリル酸共重合体、固形分５０重量％、Ｔｇ５℃）２００重量部に対し、白色顔料（ルチル型酸化チタン）３６重量部、体質顔料Ａ（タルク）７４重量部、体質顔料Ｂ（珪石粉）１８４重量部、体質顔料Ｃ（炭酸カルシウム）１１０重量部、及び造膜助剤（２，２，４−トリメチル−１，３−ペンタンジオールモノイソブチレート）２４重量部を配合してなる、形成塗膜における顔料容積濃度が６０％であることで、漆喰調の質感を表出することができ、耐汚染性と割れ防止性のバランスに優れた塗膜を形成することができる水性塗料組成物。』についての発明（以下「甲１発明」という。）が記載されているといえる。
　
（３）対比
ア．本１発明と甲１発明とを対比する。
　
イ．甲１発明の「樹脂Ａ：アクリル樹脂エマルション（メチルメタクリレート−スチレン−２−エチルヘキシルアクリレート−メタクリル酸共重合体、固形分５０重量％、Ｔｇ５℃）２００重量部」は、
　水性の塗料組成物を形成するための「エマルション」であって、本件特許明細書の段落００１４の「水性樹脂（Ａ）は…水分散性であってもよく、…アクリル系樹脂…等が挙げられ」との記載にある「水分散性」の「アクリル系樹脂」に該当するところ、当該「樹脂Ａ」が「水性」の性質を有することは自明であり、
　その「２００重量部」は「固形分５０重量％」での重量部であり、
　その「メチルメタクリレート−スチレン−２−エチルヘキシルアクリレート−メタクリル酸共重合体」という共重合体は、その共重合成分である「スチレン」が「芳香族ビニル化合物」に該当し、その共重合成分である「メチルメタクリレート」と「２−エチルヘキシルアクリレート」と「メタクリル酸」が「（メタ）アクリロイル基含有化合物」に該当し、その「メチルメタクリレート−スチレン−２−エチルヘキシルアクリレート−メタクリル酸共重合体」は「芳香族ビニル化合物、（メタ）アクリロイル基含有化合物、及びその他の重合性不飽和モノマーの共重合体であるか、又は
芳香族ビニル化合物
（メタ）アクリロイル基含有化合物
共重合体
　本１発明の「水性樹脂（Ａ）」及び「水性樹脂（Ａ）の固形分１００質量部」並びに「水性樹脂（Ａ）が、芳香族ビニル化合物、（メタ）アクリロイル基含有化合物、及びその他の重合性不飽和モノマーの共重合体であるか、又は芳香族ビニル化合物及び（メタ）アクリロイル基含有化合物の共重合体」に相当する。
　
ウ．甲１発明の「白色顔料（ルチル型酸化チタン）３６重量部」は、
　白色に着色するための「白色顔料」であるから、本１発明の「着色顔料（ｂ１）としての二酸化チタン」及び「（ｂ１）が５質量部以上」に相当し、
　甲１発明の「体質顔料Ａ（タルク）７４重量部」は、摘記４ｂの「タルク…等の鱗片状無機質粉体は、下地への追従性の点で好適」との記載、摘記Ｂ２の「リン片状無機質充てん材としては、例えば…綿タルク、マイカなど」との記載、摘記Ｃ１の「体質顔料…タルク粒子は扁平状である」との記載、摘記Ｄ１の「体質顔料（Ｃ）としては…特に薄片板状のタルク…が好適に使用できる」との記載、及び摘記Ｅ２の「タルク…などの扁平形状を有する顔料」との記載にあるように、当該「タルク」は「薄片状」の「体質顔料」として普通に認識されていることから、本１発明の「薄片状体質顔料（ｂ２）としてのタルク」及び「（ｂ２）が６０〜２００質量部」に相当し、
　甲１発明の「体質顔料Ｂ（珪石粉）１８４重量部」及び「体質顔料Ｃ（炭酸カルシウム）１１０重量部」は、体質顔料Ａ（タルク）以外の体質顔料であり、かつ、薄片状体質顔料でもないから、本１発明の「（ｂ２）以外の体質顔料（ｂ３）」及び「（ｂ３）が２０質量部以上」に相当する。
　
エ．甲１発明の「白色顔料（ルチル型酸化チタン）３６重量部、体質顔料Ａ（タルク）７４重量部、体質顔料Ｂ（珪石粉）１８４重量部、体質顔料Ｃ（炭酸カルシウム）１１０重量部」は、
　本１発明の「着色顔料（ｂ１）としての二酸化チタン、薄片状体質顔料（ｂ２）としてのタルク、及び（ｂ２）以外の体質顔料（ｂ３）を含」む「顔料分（Ｂ）」に相当する。
　
オ．甲１発明の「形成塗膜における顔料容積濃度が６０％であることで、漆喰調の質感を表出することができ、耐汚染性と割れ防止性のバランスに優れた塗膜を形成することができる水性塗料組成物」は、
　摘記５ａの「艶消し（しっくい感）の意匠性」との記載、及び摘記６ａの「漆喰特有の落ち着いた艶消しの質感」との記載にあるように、甲１発明の「漆喰調の質感」の中に「艶消しの質感」が含まれることは自明であって、摘記２ａの「体質顔料…塗膜をツヤ消しにする」との記載、及び本件特許明細書の段落００４９の「顔料体積濃度が３５％未満では艶消し塗膜の艶消し感…が不十分となり」との記載をも参酌するに、多量の「体質顔料」を用い、顔料容積濃度（ＰＶＣ）が６０％である甲１発明の「水性塗料組成物」によって形成される塗膜が「ツヤ消し」の質感にあることも自明であるから、
　本１発明の「顔料体積濃度が３５％以上」にある「耐汚染性艶消し水性塗料組成物」に相当する。
　
カ．甲１発明の「造膜助剤（２，２，４−トリメチル−１，３−ペンタンジオールモノイソブチレート）２４重量部」と、本１発明の「グリコールエーテル化合物（Ｃ）」について、検討する。
　摘記Ｅ１の「成膜助剤としては、例えば、２，２，４−トリメチル−１，３−ペンタンジオールモノイソブチレート、…２−エチルヘキシルジグリコール、…トリプロピレングリコールｎ−ブチルエーテル…などが挙げられる」との記載によれば、本件特許明細書の段落００８５の表３の実施例３で用いられている「２−エチルヘキシルジグリコール」及び実施例１〜２及び４〜９で用いられている「トリプロピレングリコールｎ−ブチルエーテル」という「グリコールエーテル化合物」は、甲１発明の「２，２，４−トリメチル−１，３−ペンタンジオールモノイソブチレート」と同等の有用性を示す「造膜助剤」として周知慣用のものである（なお、甲第２号証の第５５頁には「成膜助剤…成膜性を改良する目的で添加される」との記載があるところ、甲１発明の「造膜助剤」は「造膜性を向上させる目的で添加される剤」を意味するものとして普通に認識される。）。
　また、本件特許明細書の段落００５３の「該
グリコールエーテル化合物（Ｃ）
造膜性を向上
　したがって、甲１発明の「造膜助剤（２，２，４−トリメチル−１，３−ペンタンジオールモノイソブチレート）２４重量部」は、本１発明の「グリコールエーテル化合物（Ｃ）」と「造膜性を向上させる化合物（Ｃ）」という点において共通し、本１発明の「（Ｃ）が５〜２５質量部の範囲内」に相当する。
　
キ．してみると、本１発明と甲１発明は、両者とも『水性樹脂（Ａ）、顔料分（Ｂ）及び造膜性を向上させる化合物（Ｃ）を含む水性塗料組成物であって、
水性樹脂（Ａ）が、芳香族ビニル化合物、（メタ）アクリロイル基含有化合物、及びその他の重合性不飽和モノマーの共重合体であるか、又は芳香族ビニル化合物及び（メタ）アクリロイル基含有化合物の共重合体であって、
顔料分（Ｂ）が、着色顔料（ｂ１）としての二酸化チタン、薄片状体質顔料（ｂ２）としてのタルク、及び（ｂ２）以外の体質顔料（ｂ３）を含み、
着色顔料（ｂ１）、薄片状体質顔料（ｂ２）、体質顔料（ｂ３）及び造膜性を向上させる化合物（Ｃ）の含有量が、水性樹脂（Ａ）の固形分１００質量部を基準として
（ｂ１）が５質量部以上、
（ｂ２）が６０〜２００質量部、
（ｂ３）が２０質量部以上、
（Ｃ）が５〜２５質量部の範囲内にあり、顔料体積濃度が３５％以上にある耐汚染性艶消し水性塗料組成物。』という点において一致し、次の〔相違点α〕及び〔相違点β〕の２つの点において相違する。
　
〔相違点α〕造膜性を向上させる化合物（Ｃ）が、本１発明においては「グリコールエーテル化合物（Ｃ）」であって「グリコールエーテル化合物（Ｃ）が、
エチレングリコールモノメチルエーテル
エチレングリコールモノエチルエーテル
プロピレングリコールモノエチルエーテル
トリプロピレングリコールモノブチルエーテル
２−エチルヘキシルジグリコール
　
〔相違点β〕水性樹脂（Ａ）が、本１発明においては「樹脂のガラス転移温度が１０℃以上にあり、且つ…固形分中に占める芳香族ビニル化合物の共重合割合が４０質量％以下にあるもの」であるのに対して、甲１発明においては「Ｔｇ５℃」の「メチルメタクリレート−スチレン−２−エチルヘキシルアクリレート−メタクリル酸共重合体」であって、その芳香族ビニル化合物（スチレン）の共重合割合が不明である点。
　
（４）判断
ア．相違点αについて
　甲１発明は、甲第１号証の段落０００７（摘記１ｂ）の「漆喰調の外観を表出することができ、耐水性、割れ防止性、剥離防止性等の塗膜物性にも優れる水性塗料組成物が得られる」との記載にあるように「耐水性」や「塗膜物性」に優れた「水性塗料組成物」を提供することを課題とした発明であって、同段落００３７（摘記１ｄ）の「本発明組成物においては、上述の成分の他に、通常塗料に使用可能な成分を含むこともできる。このような成分としては、例えば、…造膜助剤…等が使用可能である。」との記載にあるように、必要に応じて「造膜助剤」を更に含むことができるとしているものである。
　
　そして、甲第３号証の段落００４８〜００５０（摘記３ａ）には「塗料の造膜性」や「塗膜汚染性や耐水性」などの観点から、沸点が１３０〜２２０℃の範囲の有機溶剤を用いることが好ましく、特に代表的なものとして、沸点が１３５℃のエチレングリコールモノエチルエーテル（セロソルブ）や、沸点が１３３℃のプロピレングリコールモノエチルエーテル等のグリコールエーテル化合物が例示され、
　参考文献Ａの段落００３４（摘記Ａ３）には「エチレングリコールモノエチルエーテル」などの各種の「親水性有機溶剤」の中でも「形成塗膜の耐水性、耐候性」の観点から「プロピレングリコールモノエチルエーテル」などのプロピレングリコールエーテル系有機溶剤を使用することが特に好ましいことが記載され、
　参考文献Ｅの段落００８４〜００８５（摘記Ｅ１）には「成膜性を向上させる観点」から「２−エチルヘキシルジグリコール」や「トリプロピレングリコールｎ−ブチルエーテル」などの「成膜助剤」を「塗料用水性樹脂組成物」に含有させることが好ましいことが記載されている。
　
　してみると、甲１発明の「耐水性」や「塗膜物性」に優れた水性塗料組成物の提供という課題に照らして、また、通常塗料に使用可能な成分として「造膜助剤」を更に含むことができるとしている点に照らして、
　甲第３号証の「造膜性」や「耐水性」などの観点から好ましいとされる「エチレングリコールモノエチルエーテル」等の沸点が１３０〜２２０℃の範囲の各種のグリコールエーテル化合物や、
　参考文献Ａの「耐水性」などの観点から好ましいとされる「プロピレングリコールモノエチルエーテル」等のグリコールエーテル化合物や、
　参考文献Ｅの「成膜性」などの観点から好ましいとされる「２−エチルヘキシルジグリコール」や「トリプロピレングリコールｎ−ブチルエーテル」などの化合物を、
　甲１発明の「水性塗料組成物」の組成に好適な範囲で更に含有させる、或いは甲１発明の２，２，４−トリメチル−１，３−ペンタンジオールモノイソブチレート（テキサノール）に置き換えて含有させることには、強い「動機付け」と明示的な示唆があるといえる。
　してみれば、甲１発明に、甲第３号証並びに参考文献Ａ及びＥに記載された技術を適用して、相違点αの構成とすることは、当業者が容易に相当し得るものと認められる。
　
イ．相違点βについて
（ア）ガラス転移温度について
　甲第１号証の段落００１８（摘記１ｂ）には「（ａ）成分のガラス転移温度（以下「Ｔｇ」という）は通常−３０〜６０℃、好ましくは−１０〜４０℃に設定する。Ｔｇが−３０℃より低い場合は、塗膜表面に汚染物質が付着しやすくなる。Ｔｇが６０℃より高い場合は、塗膜に割れが発生しやすくなる。」との記載があるので、甲第１号証に記載されたガラス転移温度の範囲内で、甲１発明の「樹脂Ａ」のガラス転移温度の値を好適化することには動機付けがあるといえる。
　しかも、甲第１号証には、ガラス転移温度（Ｔｇ）を高めに設定すれば耐汚染性が良好になる（塗膜表面に汚染物質が付着しにくくなる）ことが明示されているので、甲１発明の「Ｔｇ５℃」というガラス転移温度の値を甲第１号証に記載された「−１０〜４０℃」の範囲内で高めに設定することは、当業者にとって通常の創作能力の発揮の範囲である。
　
（イ）スチレンの共重合割合について
　例えば、参考文献Ａの段落００２７及び００３１（摘記Ａ２）の「スチレン、α−メチルスチレン、ビニルトルエンなどのビニル芳香族化合物…の好適な共重合割合としては、…好ましくは０〜３９質量％であることが、最終的に形成される塗膜の仕上がり性が良好であり、耐汚染性、耐水性、耐候性などの塗膜物性をバランスよく発揮することができ、適している。」との記載、
　参考文献Ｂの第４欄（摘記Ｂ１）の「この（ｂ）成分としてはスチレン…を１２〜４０重量％の範囲で用いることが必要であり、この量が１２重量％未満では形成される皮膜の強じん性が小さくなるし、また４０重量％を超えると柔軟性が失われる上に、耐水性、耐アルカリ性も低下する。」との記載、及び
　参考文献Ｆの段落００１０（摘記Ｆ２）の「アクリル系共重合体（Ａ−１）は、…特に耐候性、耐水性の点からスチレン０〜５０重量％、好ましくは１０〜３０重量％…を含有するモノマ−混合物を共重合したものが好適である。」との記載にあるように、
　スチレンなどの「芳香族ビニル化合物」の共重合割合が「４０重量％を超える」と「耐水性」や「耐候性」の点で問題が生じることは当業者にとって周知の技術事項であるから、甲１発明の「メチルメタクリレート−スチレン−２−エチルヘキシルアクリレート−メタクリル酸共重合体」における「スチレン」の共重合割合が「４０質量％」を超える範囲にあるとは普通には解せず、芳香族ビニル化合物（スチレン）の共重合割合の点に実質的な差異があるとは認められない。
　また、この点に実質的な差異があるとしても、芳香族ビニル化合物（スチレン）の共重合割合を参考文献Ａ、Ｂ及びＦに記載される好適な範囲で好適化することは、当業者にとって通常の創作能力の発揮の範囲である。
　
ウ．本１発明の効果について
　本件特許明細書の段落００８５の表１には、グリコールエーテル化合物（Ｃ）として「トリプロピレングリコールｎ−ブチルエーテル」又は「２−エチルヘキシルジグリコール」という特定の化合物を使用し、水性樹脂のガラス転移温度として２５〜２７℃の範囲のものを使用した場合に、仕上がり性、耐汚染性、下地追従性、及び耐候性の点で効果があることが示されているところ、
　例えば、甲第３号証の段落００４８〜００４９（摘記３ａ）の「沸点が約１３０℃未満のもの…塗料の造膜性などが劣る…沸点が約２２０℃を超えて…塗膜汚染性や耐水性の低下などが生じ」との記載からみて、本１発明のグリコールエーテル化合物（Ｃ）の全て（例えば、沸点が１２４℃の「エチレングリコールモノメチルエーテル」など）が、耐汚染性や造膜性（仕上がり性や下地追従性）などの点で格別の効果を奏し得ると直ちに認めることができず、
　例えば、甲第７号証の段落００１７（摘記７ａ）の「ガラス転移温度…が８０℃よりも高い場合は、造膜性、耐割れ性等において安定した性能を確保することが困難となる」との記載からみて、本１発明の「ガラス転移温度が１０℃以上」という上限を設けない温度の広範な範囲の全てが格別の効果を奏し得ると直ちに認めることができず（本件特許の実施例１〜８のものはＴｇが「２５〜２７℃」の範囲であり、比較例６のものはＴｇが「−２℃」であるところ、甲１発明の「Ｔｇ５℃」及び摘記１ｂに記載のガラス転移温度の範囲に比して、本１発明の「１０℃以上」という広範な範囲に格別の効果があるとは認められない。）、
　例えば、甲第１号証の段落００３３（摘記１ｃ）の「顔料容積濃度が…５５〜７５％となるように配合する。このような顔料容積濃度であれば…耐汚染性と割れ防止性のバランスに優れた塗膜を形成することができる」との記載からみて、本１発明の「顔料体積濃度が３５％以上」という上限を設けない顔料体積濃度の広範な範囲の全てが格別の効果を奏し得ると直ちに認めることができず（本件特許の実施例のものは「３８〜５２％」の範囲）、
　例えば、甲第１号証の請求項１（摘記１ａ）の「白色顔料と体質顔料の体積比率が１：５〜１：５０」との記載からみて、本１発明の「（ｂ１）が５質量部以上」という上限を設けない着色顔料の含有量の広範な範囲の全てが格別の効果を奏し得ると直ちに認めることができず（本件特許の実施例のものは「７０〜１００質量部」の範囲）、
　例えば、参考文献Ｃの第３欄（摘記Ｃ１）の「扁平粒子状タルク…の含有率は全体質顔料中の重量比で…６０から９０％がよい」との記載からみて、本１発明の「（ｂ３）が２０質量部以上」という上限を設けない薄片状以外の体質顔料の含有量の広範な範囲の全てが格別の効果を奏し得ると直ちに認めることができない（本件特許の実施例のものは「５０質量部」の範囲）。
　したがって、本１発明に、甲１発明において相違点α及びβに係る特定を備えることにより、甲第１〜６号証及び参考文献Ａ〜Ｆに記載された事項から予測することができない格別の効果があるとは認められない。
　
エ．本１発明の進歩性のまとめ
　以上総括するに、本１発明は、甲１発明、甲第２及び５〜６号証などに記載の技術事項（艶消し）、甲第３号証などに記載の技術事項（造膜性を向上させる化合物）、甲第４号証などに記載の技術事項（タルク等の薄片状体質顔料）、甲第７号証などに記載の技術事項（ガラス転移温度２０〜５０℃）、並びに参考文献Ａ〜Ｆに記載の技術事項ないし周知技術に基づいて、当業者が容易に発明をすることができたものであるから、特許法第２９条第２項の規定により特許を受けることができない。
　
（５）本件特許の請求項２〜４及び６〜８に係る発明について
ア．請求項２について
　本件特許の請求項２に係る発明は、本１発明において「水性樹脂（Ａ）が加水分解性シリル基を有すること」を更に特徴とするものであるところ、甲第１号証の段落００１５及び００２２（摘記１ｂ）の「具体的に（ａ）成分としては…アクリルシリコン樹脂エマルショ…を挙げることができる。…共重合可能なモノマーとしては…ビニルトリメトキシシラン…等が挙げられる。」との記載、及び参考文献Ｆの段落００１５（摘記Ｆ３）の「γ−（メタ）アクリロイルオキシプロピルトリメトキシシラン…などのアルコキシシリル基含有モノマ−」との記載からみて、当該請求項に係る発明に進歩性はない。
　
イ．請求項３について
　本件特許の請求項３に係る発明は、本１発明又は本件特許の請求項２に係る発明において「顔料分（Ｂ）に対する吸油量の合計量が、水性樹脂（Ａ）の固形分１００質量部あたり８０ｍｌ以下にある」ことを更に特徴とするものであるところ、甲第４号証の段落００３３〜００３４（摘記４ｂ）の「（ｃ−１）成分としては、…タルク、…炭酸カルシウム、…酸化チタン等が挙げられる。…（ｃ−１）成分の吸油量は、…さらに好ましくは８０ｍｌ／１００ｇ以下である。」との記載からみて、当該請求項に係る発明に進歩性はない。
　
ウ．請求項４について
　本件特許の請求項４に係る発明は、本１発明又は本件特許の請求項２〜３に係る発明において「光安定化剤を更に含む」ことを更に特徴とするものであるところ、参考文献Ａの段落００５７（摘記Ａ３）の「水性塗料組成物は…光安定化剤…を含有することができる。」との記載、及び参考文献Ｄの段落００３０（摘記Ｄ２）の「組成物中の樹脂固形分１００重量部に対して、…光安定剤が０．１〜５重量部…が適当である。」との記載からみて、当該請求項に係る発明に進歩性はない。
　
エ．請求項６について
　本件特許の請求項６に係る発明は、本１発明又は本件特許の請求項２〜４に係る発明の「耐汚染性艶消し水性塗料組成物」を「基材面」に「塗装すること」を特徴とする「耐汚染性艶消し塗膜形成方法」に関するものであるところ、甲第１号証の段落００３８（摘記１ｄ）の「本発明の水性塗料組成物は、建築物内外壁や土木構築物等の基材表面に対して塗装することができる」との記載からみて、当該請求項に係る発明に進歩性はない。
　
オ．請求項７について
　本件特許の請求項７に係る発明は、本１発明又は本件特許の請求項２〜４に係る発明の「耐汚染性艶消し水性塗料組成物」を「基材面に、形成塗膜の伸び率が５０％以上にある下塗り塗料を塗装した後」に「上塗り塗装すること」を特徴とする「耐汚染性艶消し塗膜形成方法」に関するものであるところ、甲第１号証の段落００３８（摘記１ｄ）の「基材の表面は…既に塗膜が形成されたもの…であってもよい」との記載、及び甲第４号証の請求項８（摘記４ａ）の「基材に対し、形成塗膜の伸び率が５０％以上である下塗材を塗付した後、上塗材として…水性塗料組成物を塗付する…塗膜形成方法」との記載からみて、当該請求項に係る発明に進歩性はない。
　
カ．請求項８について
　本件特許の請求項８に係る発明は、本件特許の請求項６〜７に係る発明の「耐汚染性艶消し塗膜形成方法」により得られる「塗装物品」に関するものであるところ、甲第１号証の段落００３８（摘記１ｄ）の「本発明の水性塗料組成物は、建築物内外壁や土木構築物等の基材表面に対して塗装することができる」との記載からみて、この「塗装」された「建築物内外壁や土木構築物」が「塗装物品」となることが自明なので、当該請求項に係る発明に進歩性はない。
　
キ．本件特許の請求項２〜４及び６〜８に係る発明の進歩性のまとめ
　したがって、本件特許の請求項２〜４及び６〜８に係る発明は、甲第１〜７号証の刊行物に記載された発明及び参考文献Ａ〜Ｆに記載の技術事項ないし周知技術に基づいて、当業者が容易に発明をすることができたものであるから、特許法第２９条第２項の規定により特許を受けることができない。
　
（６）特許権者の主張について
　令和元年９月２０日付けの意見書の第７頁において、特許権者は『相違点１が想到容易とはいえないことは、特許権者が平成３１年４月２５日付けで提出した意見書の８頁〜１４頁において詳細に説明したとおりである。本意見書では繰り返さないが、…相違点１についての認定判断は妥当なものとはいえないと思料する。』と主張している。
　そして、平成３１年４月２５日付けの意見書の第８〜１４頁において、特許権者は『甲第１号証の…「耐水性」の評価を達成している主たる要因は、撥水剤の配合の有無であって、造膜助剤である２，２，４−トリメチル−１，３−ペンタンジオールモノイソブチレートの配合の有無ではない。…甲第３号証の…沸点が１３０〜２２０℃の範囲の有機溶剤を塗料の配合成分として用いることが「形成塗膜の耐水性、耐候性」の観点から好ましいとの知見が…塗料分野における配合成分について広く妥当するものとして一般化されるものではない。…参考文献Ａのプロピレングリコールモノメチルエーテル等の有機溶剤は…溶液重合法を適用するための重合溶媒であり、甲第１号証記載の２，２，４−トリメチル−１，３−ペンタンジオールモノイソブチレートと…用途が全く異なるものである。…相違点１は甲第１号証、甲第３号証、及び参考文献Ａの記載に基づいて想到容易であったといい得る合理的な根拠は見出せない。』と主張している。
　しかしながら、甲１発明は「耐水性」や各種の「塗膜物性」にも優れた「建築物内外壁」等の基材表面に対して塗装する「水性塗料組成物」の提供を課題とした発明であり、
　参考文献Ａの段落００３４〜００３５（摘記Ａ３）などに記載された発明は「塗膜に適度な柔軟性」を与えて「下地追随性を向上」させた塗料において「プロピレングリコールエーテル系有機溶剤」を使用すると「形成塗膜の耐水性」などの点から適するとした水性塗料に関するものであり、
　甲第３号証の段落００４５及び００５０（摘記３ａ）などに記載された発明は「水性塗料組成物」の「造膜性」や「塗料の基材に対する濡れ」や「基材付着性」などを向上させるために「エチレングリコールモノエチルエーテル」や「プロピレングリコールモノエチルエーテル」などの「有機溶剤（Ｃ）」を「必須の構成成分」としたものであるから、
　甲１発明に、参考文献Ａや甲第３号証に記載の技術を適用することが想到容易ではないとはいえないことは上述のとおりである。また、本件発明の全ての態様において、実施例と同様の効果が奏されるとはいえないことも上述のとおりである。したがって、上記主張は採用できない。
　
　また、令和元年９月２０日付けの意見書の第８頁において、特許権者は『あえて甲１発明では解決済みのはずの「耐水性」や「塗膜物性」を、甲１発明がさらに解決しなければならない課題と設定するのであれば、そのような課題設定は技術的にみて合理性に欠けると思われる。したがって、かかる点からも、相違点１についての取消理由の認定判断は妥当なものとはいえないと思料する。』と主張している。
　しかしながら、更なる性能向上は、当業者が常に意識している課題であるから、上記主張も採用できない。
　
２．理由２（サポート要件）について
（１）本件発明の解決しようとする課題と発明特定事項について
　一般に『特許請求の範囲の記載が，明細書のサポート要件に適合するか否かは，特許請求の範囲の記載と発明の詳細な説明の記載とを対比し，特許請求の範囲に記載された発明が，発明の詳細な説明に記載された発明で，発明の詳細な説明の記載により当業者が当該発明の課題を解決できると認識できる範囲のものであるか否か，また，その記載や示唆がなくとも当業者が出願時の技術常識に照らし当該発明の課題を解決できると認識できる範囲のものであるか否かを検討して判断すべきものであり，
明細書のサポート要件の存在は，特許出願人（…）が証明責任を負う
範囲が単なる憶測ではなく，実験結果に裏付けられたものであることを明らかにしなければならないという趣旨を含む
　そして、本件特許の請求項１〜８に係る発明は、上記「第３　本件発明」の項に示したとおりのものであって、
　本件特許明細書の段落０００９の記載からみて、本件発明の解決しようとする課題は『長期にわたり耐汚染性と耐候性を両立でき、下地追従性にも優れた艶消しタイプの水性塗料組成物及びこれを用いた塗膜形成方法の提供』にあるものと認められる。
　
　また、訂正後の本１発明は「グリコールエーテル化合物（Ｃ）を含む水性塗料組成物」であって「水性樹脂（Ａ）の固形分１００質量部を基準」として「（Ｃ）が５〜２５質量部の範囲内」にあること、及び「グリコールエーテル化合物（Ｃ）が、エチレングリコールモノメチルエーテル、プロピレングリコールモノメチルエーテル、ジエチレングリコールモノメチルエーテル、ジプロピレングリコールモノメチルエーテル、トリエチレングリコールモノメチルエーテル、トリプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル、トリエチレングリコールモノエチルエーテル、トリプロピレングリコールモノエチルエーテル、エチレングリコールモノプロピルエーテル、プロピレングリコールモノプロピルエーテル、ジエチレングリコールモノプロピルエーテル、ジプロピレングリコールモノプロピルエーテル、トリエチレングリコールモノプロピルエーテル、トリプロピレングリコールモノプロピルエーテル、エチレングリコールモノブチルエーテル、プロピレングリコールモノブチルエーテル、ジエチレングリコールモノブチルエーテル、ジプロピレングリコールモノブチルエーテル、トリエチレングリコールモノブチルエーテル、
トリプロピレングリコールモノブチルエーテル
２−エチルヘキシルジグリコール
　さらに「水性樹脂（Ａ）が、芳香族ビニル化合物、（メタ）アクリロイル基含有化合物、及びその他の重合性不飽和モノマーの共重合体であるか、又は芳香族ビニル化合物及び（メタ）アクリロイル基含有化合物の共重合体であって、固形分中に占める芳香族ビニル化合物の共重合割合が４０質量％以下にある」ことを発明特定事項とし、
　本件特許明細書の段落００１０には、課題を解決するための手段として「
特定の水性樹脂
特定組成の
グリコールエーテル化合物
特定量配合
　
（２）本件特許明細書の記載について
　本件特許明細書の段落００５３には「グリコールエーテル化合物（Ｃ）を含むことにより、造膜性を向上させ、下地追従性を向上させるという効果がある」ことが記載され、同段落００５４には「グリコールエーテル化合物（Ｃ）の具体例」が多数列挙されるとともに「特に沸点が２００℃以上の化合物を使用することが適している」との記載がなされ、同段落００５５〜００５６には「グリコールエーテル化合物（Ｃ）の含有量」について記載され、同段落００８５の表３には「グリコールエーテル化合物（Ｃ）の具体例」として「トリプロピレングリコールｎ−ブチルエーテル」又は「２−エチルヘキシルジグリコール」を用いた実施例１〜８及び比較例１〜７の「
」という実験結果が記載されている。
　
（３）訂正後のグリコールエーテル化合物（Ｃ）について
ア．グリコールエーテル化合物の有用性
　訂正後の請求項１の「グリコールエーテル化合物（Ｃ）が、エチレングリコールモノメチルエーテル、…
トリプロピレングリコールモノブチルエーテル
２−エチルヘキシルジグリコール
　例えば、甲第３号証の段落００４８〜００５０（摘記３ａ）には、沸点が約１３０℃未満の化合物は塗料の造膜性などが劣り、沸点が約２２０℃を超える化合物は塗膜汚染性や耐水性の低下などの問題を生じ易いことから、塗料用のグリコールエーテル化合物としては「エチレングリコールモノエチルエーテル」や「プロピレングリコールモノエチルエーテル」などの特定の化合物でなければならないことが記載されており、
　参考文献Ａの段落００３４〜００３５（摘記Ａ３）には「耐汚染性を発揮することができる」とともに「塗膜に適度な柔軟性を与え下地追従性を向上させる」ことができる共重合体を得るためのグリコールエーテル化合物としては特に「プロピレングリコールエーテル系」の化合物が「耐水性」や「耐候性」の点から適していることが記載されているところ、
　塗料用のグリコールエーテル化合物の「有用性」は、その「沸点」などの特性の違いに応じて異なることが一般に知られており、本件特許の請求項１に記載された「グリコールエーテル化合物（Ｃ）」の各々が「耐汚染性」や「耐候性」や「下地追従性」などの点において同程度の「有用性」を示し得る範囲にあるといえる根拠は見当たらない。
　
　また、乙第１号証（中嶋純著、「水性エマルション塗料，無機質塗料のつくり方−ノウハウ集−」、第１版第１刷、株式会社技術情報協会、２００４年３月２９日、第１３０〜１３３頁）の第１３１頁には、塗料用の溶剤としてのグリコールエーテル化合物の有用性が「セロソルブ系」と「カルビトール系」とで異なることが記載され、摘示すると「実際には，実験的に，溶剤の種類，量を選択することになる。」と記載されているところ、塗料に用いられる「グリコールエーテル化合物」の有用性の有無や大小は「技術的に自明なこと」ではなく、その「種類」や「量」を「実験的」に確認しなければならないことが、当業者の「技術常識」として普通に認識されているといえる。
　
イ．本件特許明細書の裏付け
　これに対して、本件特許明細書の発明の詳細な説明には、その段落００８５の実施例１〜８の試験結果において、グリコールエーテル化合物（Ｃ）として「トリプロピレングリコールｎ−ブチルエーテル」又は「２−エチルヘキシルジグリコール」を「１０質量％」又は「１５質量％」の含有量で用いた場合に、その「下地追随性」が「○：ひび割れ発生なし」又は「△：わずかにひび割れが認められる」の評価になることが示されているものの、当該「トリプロピレングリコールｎ−ブチルエーテル」又は「２−エチルヘキシルジグリコール」以外の「グリコールエーテル化合物（Ｃ）」の広範な選択肢の全てが上記本件発明の課題を解決できると認識できる範囲にあることを裏付ける「実験結果」や「作用機序」の説明の記載が見当たらない。
　そして、本件特許明細書の段落００５４には「このようなグリコールエーテル化合物（Ｃ）の具体例としては、…特に沸点が２００℃以上の化合物を使用することが適している。」との記載がなされており、グリコールエーテル化合物（Ｃ）の「有用性」が「沸点」などの特性の違いにより異なることが記載されている。
　
ウ．グリコールエーテル化合物（Ｃ）の「種類」の範囲
　してみると、本件特許明細書の段落００５３〜００５６及び００８５を含む発明の詳細な説明の開示によっては、当該実施例１〜８で用いられた「２−エチルヘキシルジグリコール」及び「トリプロピレングリコールｎ−ブチルエーテル」以外の「グリコールエーテル化合物（Ｃ）」の選択肢の全てが、発明の詳細な説明の記載により当業者が当該発明の課題を解決できると認識できる範囲のものであるとは認められず、また、その記載や示唆がなくとも当業者が出願時の技術常識に照らし当該発明の課題を解決できると認識できる範囲のものであるとも認められない。
　
エ．グリコールエーテル化合物（Ｃ）の「含有量」の範囲
　さらに、本件特許明細書の実施例１〜４及び６〜８のものは、いずれも造膜助剤（商品名：ＣＳ−１２）１０質量部を併用することで、仕上り性、耐汚染性、下地追従性、耐候性の評価が「○」以上になるという実験結果が示されているところ、当該「造膜助剤（商品名：ＣＳ−１２）」の含有量が「１０質量部」以外の「５質量部」や「２５質量部」であっても、本件特許の請求項１の「（Ｃ）が５〜２５質量部の範囲内」という広範な含有量の範囲内であれば、上記『長期にわたり耐汚染性と耐候性を両立でき、下地追従性にも優れた艶消しタイプの水性塗料組成物及びこれを用いた塗膜形成方法の提供』という課題を解決できることについては、発明の詳細な説明に「実験結果」や「作用機序」の説明による裏付けがなく、また、そのような裏付けがなくとも当該発明の課題を解決できると当業者が認識できるといえる「技術常識」の存在も見当たらない。
　
オ．特許権者の立証及び主張
　令和元年９月２０日付けの意見書の第１１〜１２頁において、特許権者は『本件特許明細書の段落００５４では、グリコールエーテル化合物として種々の具体的化合物が記載されており、また段落００５５にはグリコールエーテル化合物の配合量が記載されている。そして本件特許明細書の実施例では、２種類のグリコールエーテル化合物（…）を用いた場合について、…優れた評価結果が得られたことを確認している（本件特許明細書の段落００８５記載の表３参照）。…そして、訂正後の本件特許の請求項１において「グリコールエーテル化合物（Ｃ）」として特定されている化合物群は、本件特許明細書記載の化合物分に対応した特定のグリコールエーテル化合物であるから、訂正後の本件特許の請求項１に係る発明は、本件特許明細書の記載によって十分サポートされていると思料する。』と主張している。
　しかしながら、本件特許明細書の段落００５４の「これらの中でも特に沸点が２００℃以上の化合物を使用することが適している。」との記載を参酌するに、実施例１〜８で用いられたトリプロピレングリコールｎ−ブチルエーテル（沸点２７４℃）、又は２−エチルヘキシルジグリコール（沸点２７７℃）という「沸点が２００℃以上の化合物」の試験結果によっては、例えば、本件特許の訂正後の請求項１の冒頭に記載されたエチレングリコールモノメチルエーテル（沸点１２４℃）のような低い沸点範囲のものが、実施例の高い沸点範囲のものと同程度の有用性を示し得るとは認められない。
　また、本件特許明細書の段落００５５の「グリコールエーテル化合物（Ｃ）の含有量としては…好ましくは７〜２０質量部の範囲がよい。」との記載を参酌するに、本件特許の訂正後の請求項１の「（Ｃ）が５〜２５質量部の範囲内にあり」という広範な範囲のものが、上記課題を解決できると認識できる範囲にあるとは認められない。
　加えて、平成３１年４月２５日付けの意見書の第１４頁第１９〜２１行における特許権者の「ある具体的な塗料組成物においてその使用が適するか否かはケース・バイ・ケースである。」との主張をも斟酌するに、実施例１〜８の組成において「トリプロピレングリコールｎ−ブチルエーテル」と「２−エチルヘキシルジグリコール」の２種類が「１０質量部」又は「１５質量部」の配合量で有用性を示し得たからといって、それ以外の場合に有用性を示し得るか否かは、実際に試験してみなければ判らないと帰結せざるを得ない。
　したがって、特許権者の立証及び主張によっては、訂正後の「グリコールエーテル化合物（Ｃ）」の種類と含有量の広範な範囲の全てが、課題を解決できると認識できる範囲にあると認めるに至らない。
　
カ．訂正後の請求項２〜４及び６〜８について
　訂正後の請求項１を直接又は間接的に引用する請求項２〜４及び６〜８の記載は、訂正後の請求項１に記載された「グリコールエーテル化合物（Ｃ）」の種類や含有量の範囲を更に限定するものではない。このため、これら従属項の「グリコールエーテル化合物（Ｃ）」の種類と含有量の範囲の全てが、課題を解決できると認識できる範囲にあるとはいえない。
　
キ．グリコールエーテル化合物（Ｃ）についての総括
　以上総括するに、本件特許の請求項１並びにその従属項の記載は、その「グリコールエーテル化合物（Ｃ）」の種類と含有量の広範な範囲の全てが、発明の詳細な説明の記載により当業者が当該発明の課題を解決できると認識できる範囲のものであるとは認められず、また、その記載や示唆がなくとも当業者が出願時の技術常識に照らし当該発明の課題を解決できると認識できる範囲のものであるとも認められない。
　したがって、本件特許の請求項１〜４及び６〜８の記載は、特許を受けようとする発明が発明の詳細な説明に記載されたものではなく、特許法第３６条第６項第１号に適合するものではない。
　
（４）訂正後の水性樹脂（Ａ）の共重合体について
ア．塗料組成物に用いる水性樹脂の有用性
　訂正後の請求項１の「水性樹脂（Ａ）が、芳香族ビニル化合物、（メタ）アクリロイル基含有化合物、及びその他の重合性不飽和モノマーの共重合体であるか、又は芳香族ビニル化合物及び（メタ）アクリロイル基含有化合物の共重合体であって、固形分中に占める芳香族ビニル化合物の共重合割合が４０質量％以下にある」という発明特定事項について、
　例えば、参考文献Ｆの段落００１０（摘記Ｆ２）等には「建築内・外部」の塗装に適用可能な「塗料組成物」において「特に耐候性、耐水性の点からスチレン…１０〜２０重量％、アクリル系モノマー…５０〜９０重量％、及びその他のモノマー…０〜４０重量％を含有するモノマー混合物を共重合したものが好適」であることが記載されているところ、例えば、スチレンの共重合割合が「１重量％未満」である場合や、その他のモノマーの共重合割合が「８０重量％超」である場合には、耐候性や耐水性の点で満足する性能を発揮し得ないことが、当業者の技術常識として普通に知られている。
イ．本件特許明細書の裏付け
　これに対して、本件特許明細書の発明の詳細な説明には、訂正後の本１発明の具体例として実施例１〜８のみが記載されているところ、当該実施例１〜８の水性樹脂（Ａ）の共重合体の組成は『固形分中に占める芳香族ビニル化合物の共重合割合が５〜１０質量％であり、その他の重合性不飽和モノマーがビニルトリメトキシシランであって、固形分中に占めるその他の重合性モノマーの共重合割合が１０質量％以下である』ものに限られている。
　
ウ．水性樹脂（Ａ）の共重合体の範囲
　してみると、訂正後の本１発明の範囲には、例えば『水性樹脂（Ａ）が、芳香族ビニル化合物１質量％、（メタ）アクリロイル基含有化合物１質量％、及びその他の重合性不飽和モノマー（例えばプロピレンや酢酸ビニルなどの広範な種類の重合性不飽和モノマー）９８質量％の共重合体』のような場合も含まれているところ、このような広範な範囲のもの全てが上記『長期にわたり耐汚染性と耐候性を両立でき、下地追従性にも優れた艶消しタイプの水性塗料組成物及びこれを用いた塗膜形成方法の提供』という課題を解決できることについては、発明の詳細な説明に「実験結果」や「作用機序」の説明による裏付けがなく、また、そのような裏付けがなくとも当該発明の課題を解決できると当業者が認識できるといえる「技術常識」の存在も見当たらない。
　
エ．特許権者の立証及び主張
　この点に関して、令和元年９月２０日付けの意見書の第１４頁において、特許権者は『芳香族ビニル化合物の共重合割合についても、数値範囲は一般的に一定範囲の連続数であり、その中には、無限の数の数字が含まれるから、数値範囲の全範囲について実施例に挙げることは不可能である。…数値範囲の全範囲を実施例によって立証しなくても、代表例（実施例や明細書本文中の最適範囲）によって、正しく課題が解決されていることが裏付けられておれば十分である。』と主張している。
　しかしながら、上記に例示した『水性樹脂（Ａ）が、芳香族ビニル化合物１質量％、（メタ）アクリロイル基含有化合物１質量％、及びその他の重合性不飽和モノマー（例えばプロピレンや酢酸ビニルなどの広範な種類の重合性不飽和モノマー）９８質量％の共重合体』のような場合という一点での指摘にさえ、正しく課題を解決できると認識できる程度の「試験結果」や「作用機序」や「技術常識」の存在についての立証がなされていないので、特許権者の立証及び主張によっては、訂正後の「水性樹脂（Ａ）」の「共重合体」を構成するモノマーの種類と共重合割合の広範な範囲の全てが、課題を解決できると認識できる範囲にあると認めるに至らない。
オ．訂正後の請求項２〜４及び６〜８について
　訂正後の請求項１を直接又は間接的に引用する請求項２〜４及び６〜８の記載は、訂正後の請求項１に記載された「水性樹脂（Ａ）」の種類や含有量の範囲を更に限定するものではない。このため、これら従属項の「水性樹脂（Ａ）」の種類と含有量の範囲の全てが、課題を解決できると認識できる範囲にあるとはいえない。
　
カ．水性樹脂（Ａ）についての総括
　以上総括するに、本件特許の請求項１並びにその従属項の記載は、その「水性樹脂（Ａ）が、芳香族ビニル化合物、（メタ）アクリロイル基含有化合物、及びその他の重合性不飽和モノマーの共重合体であるか、又は芳香族ビニル化合物及び（メタ）アクリロイル基含有化合物の共重合体」の種類と共重合割合の広範な範囲の全てが、発明の詳細な説明の記載により当業者が当該発明の課題を解決できると認識できる範囲のものであるとは認められず、また、その記載や示唆がなくとも当業者が出願時の技術常識に照らし当該発明の課題を解決できると認識できる範囲のものであるとも認められない。
　したがって、本件特許の請求項１〜４及び６〜８の記載は、特許を受けようとする発明が発明の詳細な説明に記載されたものではなく、特許法第３６条第６項第１号に適合するものではない。
　
第６　むすび
　以上のとおり、本件特許の請求項１〜４及び６〜８に係る発明の特許は、特許法第２９条第２項の規定に違反する特許出願に対してされたものであり、同法第１１３条第２号の規定により取り消されるべきものである。
　また、本件特許の請求項１〜４及び６〜８に係る発明の特許は、特許法第３６条第６項第１号に規定する要件を満たしていない特許出願に対してされたものであり、同法第１１３条第４号の規定により取り消されるべきものである。
　さらに、訂正前の請求項５は削除されているので、請求項５に係る特許についての特許異議の申立ては、特許法第１２０条の８第１項で準用する同法第１３５条の規定により却下すべきものである。
　よって、結論のとおり決定する。
【異議決定日】
令和２年１月９日（２０２０．１．９）
【訂正の要旨】
審決（決定）の【理由】欄参照。
（５４）【発明の名称】
耐汚染性艶消し水性塗料組成物及び耐汚染性艶消し塗膜形成方法
　【技術分野】
　【０００１】
　本発明は、耐汚染性艶消し水性塗料組成物及びそれを用いた耐汚染性艶消し塗膜形成方法に関する。
　【背景技術】
　【０００２】
　近年、建築物等の内外壁塗装に対する顧客のニーズが多様化しており、外観の印象を左右する仕上がり艶への意識が変化しつつある。特に外壁では従来、高級感のある艶有り塗装仕上げが好まれていたが、落ち着いた外観を有する低光沢のいわゆる艶消し塗装仕上げの要望が高まっている。
　【０００３】
　一般に、艶消し塗装仕上げとするための艶消し塗料は、樹脂の屈折率差を利用する方法；ワックス類を添加する方法；シリカや体質顔料等の艶消し顔料を添加し、塗膜表面に凹凸を形成させる方法等によって設計される。
　【０００４】
　しかしながら、樹脂の屈折率差を利用する方法は艶消し効果に限界があり、６０度鏡面光沢度が５以下の完全艶消しにすることが難しい。また、ワックス類を添加する方法は耐汚染性に劣ったり、隠蔽性が低下したりする問題がある。そのため、艶消し顔料を添加する方法が種々開発されており、例えば特許文献１には、二酸化チタン、多孔質の炭酸カルシウム及び水性樹脂を含む艶消し水性塗料組成物が開示されている。
　【０００５】
　特許文献１に記載の水性塗料組成物によれば、低光沢であり、また、高い拡散反射率を有する塗膜が得られるものであるが、艶を消すために艶消し顔料の配合量を多くしなければならないため、艶消し感はあっても塗膜の伸び率や破断強度が低くなり、下地の変形に追従できずにワレやハガレが起こることがあった。
　【０００６】
　こうした問題に対し特許文献２には、ガラス転移温度が特定範囲のカルボニル基含有共重合体エマルジョン、特定量のポリヒドラジド化合物及び顔料体積濃度が特定範囲の顔料分を含む水性艶消し塗料が、特許文献３には、ガラス転移温度が特定範囲の合成樹脂エマルション、有機質粉体を艶消し剤として含む顔料体積濃度が特定範囲の水性塗料組成物が開示されている。
　【０００７】
　特許文献２及び３に記載の塗料によれば艶消しの外観が表示でき、下地への追従性にも優れるものであるが、このものを外壁などの屋外塗装に適用した場合、長期の暴露により塗膜が汚れやすい問題があるために、耐汚染性に優れる水性艶消し塗料の開発が必要とされている。
　【先行技術文献】
　【特許文献】
　【０００８】
　【特許文献１】特開２０１２−９２２８９号公報
　【特許文献２】特開平１１−２１５１４号公報
　【特許文献３】特開２００５−３２０４９６号公報
　【発明の概要】
　【発明が解決しようとする課題】
　【０００９】
　本発明の目的は、長期にわたり耐汚染性と耐候性を両立でき、下地追従性にも優れた艶消しタイプの水性塗料組成物及びこれを用いた塗膜形成方法を提案することにある。
　【課題を解決するための手段】
　【００１０】
　本発明者らは、上記した課題について鋭意検討した結果、特定の水性樹脂に、特定組成の顔料分及びグリコールエーテル化合物を特定量配合することによって、艶消し感を有し、耐汚染性、耐候性及び下地追従性に優れた塗膜が得られることを見出し、本発明に到達した。
　【００１１】
　即ち本発明は、
水性樹脂（Ａ）、顔料分（Ｂ）及びグリコールエーテル化合物（Ｃ）を含む水性塗料組成物であって、水性樹脂（Ａ）が、樹脂のガラス転移温度が１０℃以上にあり、且つ水性樹脂（Ａ）固形分中に占める芳香族ビニル化合物の共重合割合が４０質量％以下にあるものであり、
顔料分（Ｂ）が、着色顔料（ｂ１）、薄片状体質顔料（ｂ２）及び（ｂ２）以外の体質顔料（ｂ３）を含み、
着色顔料（ｂ１）、薄片状体質顔料（ｂ２）、体質顔料（ｂ３）及びグリコールエーテル化合物（Ｃ）の含有量が、水性樹脂（Ａ）の固形分１００質量部を基準として
（ｂ１）が５質量部以上、
（ｂ２）が６０〜２００質量部、
（ｂ３）が２０質量部以上
（Ｃ）が５〜２５質量部の範囲内にあり、顔料体積濃度が３５％以上にあることを特徴とする耐汚染性艶消し水性塗料組成物、該耐汚染性艶消し水性塗料組成物を塗装することを特徴とする耐汚染性艶消し塗膜形成方法、該耐汚染性艶消し塗膜形成方法により得られる塗装物品、に関する。
　【発明の効果】
　【００１２】
　本発明の耐汚染性艶消し水性塗料組成物によれば、艶消しの落ち着いた雰囲気の外観が安定して得られ、また、艶消し度合いが高い塗膜で、屋外暴露などの厳しい環境下においてもワレなどが発生しにくく、耐候性に優れると共に降雨水等による耐汚染性も備えている。
　【発明を実施するための最良の形態】
　【００１３】
　本発明の耐汚染性艶消し水性塗料組成物は、水性樹脂（Ａ）、顔料分（Ｂ）及びグリコールエーテル化合物（Ｃ）を含む。
　【００１４】
　＜水性樹脂（Ａ）＞
　本発明における水性樹脂（Ａ）は、水溶解性であっても水分散性であってもよく、塗膜形成能を有するものであれば特に制限なく従来公知ものを使用でき、例えば、アクリル系樹脂、シリコン系樹脂、ポリウレタン系樹脂、フッソ系樹脂、ポリ酢酸ビニル系樹脂、エポキシ系樹脂、フェノール系樹脂、ポリエステル系樹脂、アルキド系樹脂、ポリカーボネート系樹脂、メラミン樹脂等が挙げられ、これらはそれぞれ単独で又は２種以上組み合わせて使用することができる。また、これらの樹脂は、例えば、ウレタン変性アクリル樹脂のように変性されていてもよく、又はグラフト重合されたものであってもよく、或いは分散粒子の形態であってもよい。
　【００１５】
　水性樹脂（Ａ）は、分散粒子の形態である場合には、単層構造（均質な粒状）又はコア・シェル構造等の多層構造を有することができ、コア・シェル構造の場合、コア及び／又はシェルは架橋されていてもよい。
　【００１６】
　本発明において上記水性樹脂（Ａ）は、樹脂のガラス転移温度が１０℃以上にあり、水性樹脂（Ａ）固形分中に占める芳香族ビニル化合物の共重合割合が４０質量％以下にあることを特徴とする。
　【００１７】
　本明細書において樹脂のガラス転移温度（Ｔｇ）は、例えば下記ＦＯＸ式を用いて算出することができる。
　【００１８】
　１／Ｔｇ＝Ｗ１／Ｔｇ１＋Ｗ２／Ｔｇ２＋・・・＋Ｗｎ／Ｔｇｎ
　上記ＦＯＸ式において、Ｔｇは、ｎ種類のモノマーからなるポリマーのガラス転移温度（Ｋ）であり、Ｔｇ１、Ｔｇ２、・・・Ｔｇｎは、各モノマーのホモポリマーのガラス転移温度（Ｋ）であり、Ｗ１、Ｗ２・・・Ｗｎは、各モノマーの質量分率であり、Ｗ１＋Ｗ２＋・・・＋Ｗｎ＝１である。
　【００１９】
　水性樹脂（Ａ）の樹脂のガラス転移温度が１０℃未満では、艶消し塗膜の耐汚染性が不十分となり好ましくない。
　【００２０】
　より好ましい水性樹脂（Ａ）の樹脂のガラス転移温度は１５℃〜６０℃の範囲内である。
　【００２１】
　また、水性樹脂（Ａ）固形分中に占める芳香族ビニル化合物の共重合割合が４０質量％を超えると、本発明塗料組成物から形成される塗膜の下地追従性と耐候性が共に低下し、好ましくない。
　【００２２】
　本発明において水性樹脂（Ａ）は、具体的には芳香族ビニル化合物、（メタ）アクリロイル基含有化合物、及びその他の重合性不飽和モノマーの共重合体を挙げることができる。
　【００２３】
　かかる芳香族ビニル化合物としてはスチレン、ｏ−メチルスチレン、ｍ−メチルスチレン、ｐ−メチルスチレン、２，４−ジメチルスチレン、エチルスチレン、ｐ−ｔｅｒｔ−ブチルスチレン、α−メチルスチレン、α−メチル−ｐ−メチルスチレン、ビニルエチルベンゼン、ビニルキシレン、ビニルナフタレン、ジフェニルエチレン等が挙げられる。
　【００２４】
　（メタ）アクリロイル基含有化合物として、１分子中に１個の（メタ）アクリロイル基を有する化合物としては、例えば、メチル（メタ）アクリレート、エチル（メタ）アクリレート、プロピル（メタ）アクリレート、ｎ−ブチル（メタ）アクリレート、イソブチル（メタ）アクリレート、ペンチル（メタ）アクリレート、ヘキシル（メタ）アクリレート、２−エチルヘキシル（メタ）アクリレート、ラウリル（メタ）アクリレート、ステアリル（メタ）アクリレート等の直鎖又は分岐状のアルキル基含有（メタ）アクリロイルモノマー；シクロヘキシル（メタ）アクリレート、イソボルニル（メタ）アクリレート等の脂環式アルキル基含有（メタ）アクリロイルモノマー；ベンジル（メタ）アクリレート等のアラルキル基含有（メタ）アクリロイルモノマー；２−メトキシエチル（メタ）アクリレート、２−エトキシエチル（メタ）アクリレート等のアルコキシアルキル基含有（メタ）アクリロイルモノマー；ヘキサフルオロイソプロピル（メタ）アクリレート、パーフルオロオクチルメチル（メタ）アクリレート、パーフルオロオクチルエチル（メタ）アクリレート等のフッ素含有（メタ）アクリロイルモノマー；Ｎ，Ｎ−ジエチルアミノエチル（メタ）アクリレートのようなアミノ基含有（メタ）アクリロイルモノマー；（メタ）アクリルアミド；２−ヒドロキシエチル（メタ）アクリレート、２−ヒドロキシプロピル（メタ）アクリレート、３−ヒドロキシプロピル（メタ）アクリレート、ヒドロキシブチル（メタ）アクリレート等のヒドロキシアルキル（メタ）アクリレート、上記ヒドロキシアルキル（メタ）アクリレートのε−カプロラクトン変性体、分子末端が水酸基であるポリオキシエチレン鎖含有（メタ）アクリレート等の水酸基含有（メタ）アクリロイルモノマー；（メタ）アクリル酸、β−カルボキシエチルアクリレート等のカルボキシル基含有（メタ）アクリロイルモノマー；アセトアセトキシエチル（メタ）アクリレート、ダイアセトン（メタ）アクリルアミド等のカルボニル基含有（メタ）アクリロイルモノマー；グリシジル（メタ）アクリレート、β−メチルグリシジル（メタ）アクリレート、３，４−エポキシシクロヘキシルメチル（メタ）アクリレート、３，４−エポキシシクロヘキシルエチル（メタ）アクリレート、３，４−エポキシシクロヘキシルプロピル（メタ）アクリレート等のエポキシ基含有（メタ）アクリロイルモノマー；イソシアナトエチル（メタ）アクリレート等のイソシアナト基含有（メタ）アクリロイルモノマー；γ−メタクリロイルオキシプロピルトリメトキシシラン、γ−メタクリロイルオキシプロピルトリエトキシシラン等のアルコキシシリル基含有（メタ）アクリロイルモノマー；ジシクロペンテニルオキシエチル（メタ）アクリレート、ジシクロペンテニルオキシプロピル（メタ）アクリレート、ジシクロペンテニル（メタ）アクリレート等の酸化硬化性基含有（メタ）アクリロイルモノマー等が挙げられる。
　【００２５】
　１分子中に少なくとも２個の（メタ）アクリロイル基を有する化合物としては、例えばアリル（メタ）アクリレート、エチレングリコールジ（メタ）アクリレート、トリエチレングリコールジ（メタ）アクリレート、テトラエチレングリコールジ（メタ）アクリレート、１，３−ブチレングリコールジ（メタ）アクリレート、トリメチロールプロパントリ（メタ）アクリレート、１，４−ブタンジオールジ（メタ）アクリレート、ネオペンチルグリコールジ（メタ）アクリレート、１，６−ヘキサンジオールジ（メタ）アクリレート、ペンタエリスリトールジ（メタ）アクリレート、ペンタエリスリトールテトラ（メタ）アクリレート、グリセロールジ（メタ）アクリレート、１，１，１−トリスヒドロキシメチルエタンジ（メタ）アクリレート、１，１，１−トリスヒドロキシメチルエタントリ（メタ）アクリレート、１，１，１−トリスヒドロキシメチルプロパントリ（メタ）アクリレート等が挙げられる。
　【００２６】
　これら（メタ）アクリロイル基含有化合物はそれぞれ単独で又は２種以上組み合わせて使用することができる。
　【００２７】
　また、その他の重合性不飽和モノマーとしては、（メタ）アクリロニトリル；酢酸ビニル、プロピオン酸ビニル等のビニルエステル化合物；；トリアリルイソシアヌレート、ジアリルテレフタレート、ジビニルベンゼン等の１分子中に少なくとも２個の重合性不飽和基を有する多ビニル化合物；アリルアルコール；マレイン酸、クロトン酸等のカルボキシル基含有重合性不飽和モノマー；（メタ）アクロレイン、ホルミルスチロール、炭素数４〜７のビニルアルキルケトン（例えば、ビニルメチルケトン、ビニルエチルケトン、ビニルブチルケトン等）、アセトアセトキシアリルエステル等のカルボニル基含有重合性不飽和モノマー；アリルグリシジルエーテル等のエポキシ基含有重合性不飽和モノマー；ｍ−イソプロペニル−α，α−ジメチルベンジルイソシアネート等のイソシアナト基含有重合性不飽和モノマー；ビニルトリメトキシシラン、ビニルトリエトキシシラン等のアルコキシシリル基含有重合性不飽和モノマー；フルオロアルキルトリフルオロビニルエーテル、パーフルオロアルキルトリフルオロビニルエーテル等のフルオロビニルエーテル；上記エポキシ基含有重合性不飽和モノマー又は水酸基含有重合性不飽和モノマーと不飽和脂肪酸との反応生成物等の酸化硬化性基含有重合性不飽和モノマー等が挙げられ、これらはそれぞれ単独で又は２種以上組み合わせて使用することができる。
　【００２８】
　本発明において水性樹脂（Ａ）は、加水分解性シリル基を有するものであることが望ましい。これにより形成塗膜の耐汚染性を早期から発現させることができるからである。
　【００２９】
　水性樹脂（Ａ）に加水分解性シリル基を導入するために用いられるモノマーとしては、例えば、ビニルトリメトキシシラン、ビニルトリエトキシシラン、γ−メタクリロイルオキシプロピルトリメトキシシラン、γ−メタクリロイルオキシプロピルトリエトキシシラン等のアルコキシシリル基含有重合性不飽和モノマーを挙げることができ、単独で又は３種以上組み合わせて使用することができる。
　【００３０】
　上記モノマーの重合方法は、特に制限されるものではなく、例えば、一般的な乳化重合法に従い、重合開始剤、乳化剤の存在下に、上記モノマーを（共）重合させることにより行うことができる。
　【００３１】
　該重合開始剤は、熱または還元剤の存在下でラジカル分解して単量体の付加重合を開始させるものであり、無機系開始剤、有機系開始剤のいずれも使用することができる。
　【００３２】
　該乳化剤としては、それ自体既知の乳化剤を使用することができ、具体的には、例えば、アニオン性界面活性剤、ノニオン性界面活性剤、両イオン性界面活性剤が挙げられ、また、重合性不飽和基とアニオン性基又はノニオン性基の両者を分子中に含有する反応性界面活性剤等を使用することもできる。
　【００３３】
　その使用量は、全重合性不飽和モノマーの合計質量を基準にして、通常０．５〜６質量％、好ましくは１〜４質量％の範囲内であることができる。
　【００３４】
　また、水性樹脂（Ａ）が酸基を有する場合、これら酸基は、メチルアミン、ジメチルアミン、トリメチルアミン、エチルアミン、ジエチルアミン、トリエチルアミン、ジメチルアミノエタノール、２−メチル−２−アミノ−１−プロパノール等のアミン類；アンモニア等の塩基で部分的に又は実質的に完全に中和されたものであってもよい。
　【００３５】
　モノマーの（共）重合には必要に応じて連鎖移動剤、ｐＨ調整剤、溶剤を使用してもよい。
　【００３６】
　このようにして生成する水性樹脂（Ａ）は、通常５０〜５００ｎｍ、好ましくは１００〜４００ｎｍ、さらに好ましくは１００〜３００ｎｍの範囲内の平均粒子径を有することができる。
　【００３７】
　本明細書において、水性樹脂（Ａ）の平均粒子径は、コールターカウンターＮ４（商品名、ベックマン・コールター株式会社製、粒度分布測定装置）にて、試料を脱イオン水にて測定に適した濃度に希釈して、常温（２０℃程度）で測定される値である。
　【００３８】
　＜顔料分（Ｂ）＞
　本発明の水性塗料組成物において使用される顔料分（Ｂ）は、着色顔料（ｂ１）、薄片状体質顔料（ｂ２）及び（ｂ２）以外の体質顔料（ｂ３）を含む。
　【００３９】
　本発明において着色顔料（ｂ１）は、本発明水性塗料組成物から形成される塗膜に色味と隠蔽性を付与するために使用され、塗料用として公知の着色顔料、具体的には酸化チタン、酸化亜鉛、酸化アルミニウム、酸化マグネシウム、酸化アンチモン、酸化ジルコニウム、窒化アルミニウム、窒化ホウ素、鉛白（炭酸亜鉛）等の白色顔料；酸化鉄、ペリレン顔料、アゾ顔料、黄鉛、弁柄、朱、チタニウムレッド、カドミウムレッド、キナクリドンレッド、イソインドリノン、ベンズイミダゾロン、フタロシアニングリーン、フタロシアニンブルー、コバルトブルー、インダスレンブルー、群青、及び紺青等の着色顔料；アルミニウム顔料、銅、亜鉛、真ちゅう、ニッケル、酸化チタンや酸化鉄で被覆された酸化アルミニウム、酸化チタンや酸化鉄で被覆された雲母、ホログラム顔料等の光輝性顔料；カーボンブラックなどの黒色顔料；等を挙げることができ、これらは単独で又は２種以上組み合わせて使用することができる。
　【００４０】
　薄片状体質顔料（ｂ２）としては、具体的には、タルク、マイカ、ガラスフレークなどが挙げられ、これらは単独で又は２種以上組み合わせて使用することができる。
　【００４１】
　該薄片状体質顔料（ｂ２）によって、屋外などの厳しい条件であっても耐ワレ性に優れた耐汚染性艶消し塗膜が得られるという効果がある。
　【００４２】
　（ｂ２）以外の体質顔料（ｂ３）は、体質顔料として公知のものを使用することができる。具体的には、炭酸カルシウム、硫酸バリウム、カオリンクレー等が挙げられ、これらは単独で又は２種以上組み合わせて使用することができる。該顔料（ｂ３）によって形成塗膜に艶消し感を与える効果がある。
　【００４３】
　また、本発明では、顔料分（Ｂ）の吸油量の合計量Ａが、水性樹脂（Ａ）の固形分１００質量部あたり８０ｍｌ以下、好ましくは１０〜７０ｍｌの範囲内にあることが望ましい。該吸油量の合計量Ａがこの範囲内にあることによって形成される塗膜の耐ワレ性に効果がある。
　【００４４】
　本明細書において顔料分（Ｂ）の吸油量の合計量Ａ（ｍｌ）は、本発明の水性塗料組成物における水性樹脂（Ａ）の固形分１００質量部あたりの顔料分（Ｂ）が吸収する煮アマニ油の量（ｍｌ）であり、以下のようにして算出することができる。
　【００４５】
　Ａ（ｍｌ）＝〔顔料（ｂ１）の吸油量／１００×水性樹脂（Ａ）固形分１００質量部あたりの顔料（ｂ１）の質量〕＋〔顔料（ｂ２）の吸油量／１００×水性樹脂（Ａ）固形分１００質量部あたりの顔料（ｂ２）の質量〕＋・・・〔顔料（ｂｎ）の吸油量／１００×水性樹脂（Ａ）固形分１００質量部あたりの顔料（ｂｎ）の質量〕
　吸油量（ｍｌ／１００ｇ）とは、ＪＩＳ　Ｋ　５１０１−１３−２：２００４に規定されている方法によって求められる値であり、顔料１００ｇに吸収される煮アマニ油の量（ｍｌ）で表わされるものである。
　【００４６】
　また、本発明においては上記着色顔料（ｂ１）、薄片状体質顔料（ｂ２）及び体質顔料（ｂ３）の使用割合としては、目的とする色調、艶消し度合いによって異なるが水性樹脂（Ａ）固形分を基準として一般に、
着色顔料（ｂ１）が、５質量部以上であり、好ましくは１０〜１２０質量部、
薄片状体質顔料（ｂ２）が、５０質量部以上であり、好ましくは６０〜２００質量部、
体質顔料（ｂ３）が、２０質量部以上であり、好ましくは２０〜１５０質量部、
の範囲内にあることができる。
　【００４７】
　顔料（ｂ１）が５質量部未満では形成塗膜の隠蔽力が劣り、顔料（ｂ２）が５０質量部未満では形成塗膜の耐候性、耐汚染性、下地追従性が不十分であり、顔料（ｂ３）が２０質量部未満では、形成塗膜に艶ムラができることがあり好ましくない。
　【００４８】
　また、本発明において顔料分（Ｂ）の顔料体積濃度は３５％以上にあるものであり、好ましくは３５〜６０％の範囲内にあることが適している。
　【００４９】
　顔料体積濃度が３５％未満では艶消し塗膜の艶消し感、耐汚染性が不十分となり、好ましくない。
　【００５０】
　本明細書において、「顔料体積濃度」は、塗料中の全樹脂分と全顔料との合計固形分に占める当該顔料分の体積割合である。
　【００５１】
　顔料の体積を算出する際のもとになる顔料の比重は、「塗料原料便覧第６版」（社団法人日本塗料工業会）によるものであり、また、樹脂固形分の比重は１と近似するものとする。
　【００５２】
　＜グリコールエーテル化合物（Ｃ）＞
　本発明の水性塗料組成物はグリコールエーテル化合物（Ｃ）を含む。
　【００５３】
　該グリコールエーテル化合物（Ｃ）を含むことにより、造膜性を向上させ、下地追従性を向上させるという効果がある。
　【００５４】
　このようなグリコールエーテル化合物（Ｃ）の具体例としては、エチレングリコールモノメチルエーテル、プロピレングリコールモノメチルエーテル、ジエチレングリコールモノメチルエーテル、ジプロピレングリコールモノメチルエーテル、トリエチレングリコールモノメチルエーテル、トリプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル、トリエチレングリコールモノエチルエーテル、トリプロピレングリコールモノエチルエーテル、エチレングリコールモノプロピルエーテル、プロピレングリコールモノプロピルエーテル、ジエチレングリコールモノプロピルエーテル、ジプロピレングリコールモノプロピルエーテル、トリエチレングリコールモノプロピルエーテル、トリプロピレングリコールモノプロピルエーテル、エチレングリコールモノブチルエーテル、プロピレングリコールモノブチルエーテル、ジエチレングリコールモノブチルエーテル、ジプロピレングリコールモノブチルエーテル、トリエチレングリコールモノブチルエーテル、トリプロピレングリコールモノブチルエーテル、エチレングリコールジメチルエーテル、プロピレングリコールジメチルエーテル、ジエチレングリコールジメチルエーテル、ジプロピレングリコールジメチルエーテル、トリエチレングリコールジメチルエーテル、トリプロピレングリコールジメチルエーテル、エチレングリコールジエチルエーテル、プロピレングリコールジエチルエーテル、ジエチレングリコールジエチルエーテル、ジプロピレングリコールジエチルエーテル、トリエチレングリコールジエチルエーテル、トリプロピレングリコールジエチルエーテル、エチレングリコールジプロピルエーテル、プロピレングリコールジプロピルエーテル、ジエチレングリコールジプロピルエーテル、ジプロピレングリコールジプロピルエーテル、トリエチレングリコールジプロピルエーテル、トリプロピレングリコールジプロピルエーテル、エチレングリコールジブチルエーテル、プロピレングリコールジブチルエーテル、ジエチレングリコールジブチルエーテル、ジプロピレングリコールジブチルエーテル、トリエチレングリコールジブチルエーテル、トリプロピレングリコールジブチルエーテル、
２−エチルヘキシルジグリコール
　【００５５】
　また、グリコールエーテル化合物（Ｃ）の含有量としては、水性樹脂（Ａ）の固形分１００質量部を基準として５〜２５質量部の範囲内にあるものであり、好ましくは７〜２０質量部の範囲内がよい。
　【００５６】
　グリコールエーテル化合物（Ｃ）の含有量が５質量部未満では形成塗膜の下地追従性が不十分であり、一方２５質量部を越えると形成塗膜の耐汚染性が不十分となり、また、塗り重ね時に艶ムラが現れたりするなど外観に問題が生じるから好ましくない。
　【００５７】
　＜水性塗料組成物＞
　本発明の水性塗料組成物には、本発明の効果を損なわない範囲で、シリカ、アルミナ、ガラスビーズ等の無機系艶消し剤、ポリカーボネート樹脂、アクリル樹脂、ポリウレタン樹脂、ポリアミド樹脂等の有機系艶消し剤を使用することができる。これら艶消し剤の形状は不定形や球状、多面体状等制限なく使用できる。
　【００５８】
　さらに、必要に応じて、水性樹脂（Ａ）以外の改質用樹脂、架橋剤、紫外線吸収剤、光安定化剤、中空粒子、アルキルシリケート、骨材、繊維、可塑剤、レベリング剤、タレ防止剤、蛍光増白剤、シランカップリング剤、増粘剤、中和剤、帯電防止剤、軟化剤、抗菌剤、香料、硬化触媒、ｐＨ調整剤、調湿剤、粉状もしくは微粒子状の活性炭、光触媒酸化チタン、水性撥水剤、分散剤、消泡剤、防腐剤、防カビ剤、凍結防止剤、造膜助剤、亜鉛ウィスカ、硬化促進剤、アルデヒド吸着剤、ワックス、難燃化剤等の公知の塗料用添加剤を含ませることができる。
　【００５９】
　これらのうち光安定化剤としては例えば、ビス（１，２，２，６，６−ペンタメチル−４−ピペリジル）セパケート、メチル（１，２，２，６，６−ペンタメチル−４−ピペリジル）セパケート、ビス（２，２，６，６−テトラメチル−４−ピペリジル）セパケート、２−（３，５−ジ−ｔ−ブチル−４−ヒドロキシベンゼル）−２−ｎ−ブチルマロン酸ビス（１，２，２，６，６−ペンタメチル−４−ピペリジル）、コハク酸ジメチル−１−（２−ヒドロキシルエチル）−４−ヒドロキシ−２，２，６，６−テトラメチルピペリジン重緒合物、ポリ〔１６−（１，１，３，３−テトラメチルブチル）イミノ−１．３．５−トリアジン−２，４−ジイル〕、〔（２，２，６，６−テトラメチル−４−ピペリジル）イミノ〕ヘキサメチレン〔（２，２，６，６−テトラメチル−４−ピペリジル）イミノ〕〕、１−〔２−〔３−（３，５−ジ−ｔ−ブチル−４−ヒドロキシフェニル）プロピオニルオキシ〕エチル〕−４−〔３−（３，５−ジ−ｔ−ブチル−４−ヒドロキシフェニル）プロピオニルオキシ〕−２，２，６，６−テトラメチルピペリジン、（ミックスド１，２，２，６，６−ペンタメチル−４−ピペリジル／トリデシル）−１，２，３，４−ブタンテトラカルボキシレート、ミックスド〔１，２，２，６，６−ペンタメチル−４−ピペリジル／β，β，β′−テトラメチル−３，９−〔２，４，８，１０−テトラオキサスピロ（５，５）ウンデカシ〕ジエチル〕ジエチル１−１，２，３，４−ブタンテトラカルボキシレート、テトラキス（２，２，６，６−テトラメチル−４−ピペリジル）−１，２，３，４−ブタンテトラカルボキシレート等のヒンダードアミン系光安定化剤が挙げられ、これらは単独でまたは２種以上組み合わせて使用することができる。
　【００６０】
　かかる光安定化剤の配合量としては、水性樹脂（Ａ）固形分１００質量部を基準として０．５〜１０質量部、好ましくは１〜５質量部の範囲内がよい。
　【００６１】
　以上に述べた本発明の耐汚染性艶消し水性塗料組成物は、常温乾燥の条件でも硬い塗膜、具体的には形成塗膜の押し込み硬さが５Ｎ／ｍｍ２以上、特に７〜３５Ｎ／ｍｍ２の範囲内にあることができ、耐汚染性を塗装後初期から発現させることができる。
　【００６２】
　本明細書において塗膜の押し込み硬さはフィッシャースコープＨＭ２０００Ｓを用いて最大荷重２５ｍＮまで押し込んだときのマルテンス硬度を測定した値とする。
　【００６３】
　＜耐汚染性艶消し水性塗料組成物を用いた塗膜形成方法＞
　本発明の耐汚染性艶消し水性塗料組成物は、基材表面に塗装することにより、耐汚染性に優れた艶消し塗膜を形成せしめることができる。
　【００６４】
　本発明の水性塗料組成物を適用することができる基材表面としては、特に制限されるものではないが、例えば、石膏ボード、コンクリート板、コンクリートブロック、サイディングボード、モルタル板、スレート板、ＰＣ板、ＡＬＣ板、セメント珪酸カルシウム板、レンガ、ガラス、木材、石材、プラスチック成形物、陶磁器、磁器タイル、鉄部、アルミサッシ等の金属加工材等の基材の表面；これら基材上に設けられたアクリル樹脂系、アクリルウレタン樹脂系、ポリウレタン樹脂系、フッ素樹脂系、シリコン樹脂、シリコンアクリル樹脂系、酢酸ビニル樹脂系、エポキシ樹脂系等の塗膜面、ポリ塩化ビニル、ポリオレフィン、紙、布等の材質からなる壁紙面等を挙げることができる。
　【００６５】
　これら基材表面はシーラー等であらかじめ処理したものであってもよい。
　【００６６】
　本発明の水性塗料組成物は耐候性と雨水などに対する耐汚染性に極めて優れ、且つ適度な下地追従性と艶消し感を有する塗膜を形成することができるため、建築物外壁に好適に施工することができる。
　【００６７】
　建築物外壁の具体例には、例えば、ビル、家屋、施設、倉庫等の各種建築物の外壁面を例示することができ、この外壁面を構成するものとしては、一般的な外壁材であり、例えば、窯業系サイディングボード、モルタル、コンクリート、スレートなどの無機系外装材や、鉄、アルミニウム、金属サイディング等の金属系外装材や、天然木、合板等の木質系外装材等を挙げることができ、表面に旧塗膜が設けられたものも包含される。
　【００６８】
　本発明の水性塗料組成物は、それ自体既知の塗装手段を用いて塗装を行うことができ、例えば、ローラー、エアスプレー、エアレススプレー、リシンガン、万能ガン、ハケ、ロールコーター等と塗装法から基材の種類、用途等に応じて適宜選択して使用することができる。また、本発明の水性塗料組成物は、塗膜外観を損なわない範囲で複数回塗り重ねることもできる。
　【００６９】
　形成塗膜の乾燥は、常温乾燥で行うことができるが、使用した塗料組成物の組成や塗装環境等に応じて、加熱乾燥又は強制乾燥してもよい。
　【００７０】
　乾燥膜厚は適用基材や塗装環境によって適宜調整できる。
　【００７１】
　本発明の水性塗料組成物は、場合により、基材表面に予め下塗り塗料を塗装した後、形成される下塗り塗面上に塗装することができる。
　【００７２】
　上記下塗り塗料としては、基材表面の種類や状態等に応じて適宜選択することができ、例えば、アクリル系樹脂、アクリルシリコン系樹脂、フッソ系樹脂、ポリ酢酸ビニル系樹脂、ポリオレフィン系樹脂、シリコン系樹脂、ポリウレタン系樹脂、エポキシ系樹脂、フェノール系樹脂、ポリエステル系樹脂、アルキド系樹脂、メラミン系樹脂、生分解性樹脂等の樹脂種よりなる水系又は溶剤系の樹脂を樹脂バインダーとして含んでなる塗料を挙げることができ、水系の樹脂を含んでなる水性塗料を使用することが好ましい。
　【００７３】
　本発明の水性塗料組成物は艶消し感を与え、耐汚染性と耐候性を共に満足するものであるが、塗膜に柔軟性も備えているので、下塗り塗料として形成塗膜の伸び率が５０％以上の下塗り塗料組成物を使用でき、該下塗り塗料組成物と共に変形の大きい基材面に適用することも十分可能である。
　【００７４】
　上記下地形成用塗料の塗装は、それ自体既知の塗装手段を用いて行うことができ、例えば、ローラー、エアスプレー、エアレススプレー、リシンガン、万能ガン、ハケ、ロールコーター等の塗装法から基材の用途等に応じて適宜選択して使用することができる。形成される下塗り塗膜の乾燥は、常温乾燥が好ましいが、下塗り塗料の種類や塗装環境等に応じて、加熱乾燥又は強制乾燥を行うことができる。
　【実施例】
　【００７５】
　以下、本発明を実施例によりさらに具体的に説明するが、本発明はこれらの実施例のみに限定されるものではない。なお、下記例中の「部」及び「％」はそれぞれ「質量部」及び「質量％」を意味する。
　【００７６】
　
水性樹脂の製造
　製造例１
温度計、サーモスタット、撹拌器、及び滴下装置を備えた反応容器に脱イオン水３５０部、ニューコール７０７ＳＦ（注１）１０部を仕込み、窒素気流中で撹拌混合し、８５℃に昇温した。次いで下記組成の成分をエマルション化してなるプレエマルションの３％分及び２．５％過硫酸アンモニウム水溶液８０部を反応容器内に添加し、８５℃で２０分間保持した。
脱イオン水　　　　　　　　　　　　　　　　　　　４００部
スチレン　　　　　　　　　　　　　　　　　　　　１００部
メチルメタクリレート　　　　　　　　　　　　　　５２０部
ｎ−ブチルアクリレート　　　　　　　　　　　　　１８０部
２−エチルヘキシルアクリレート　　　　　　　　　１８０部
ヒドロキシエチルアクリレート　　　　　　　　　　　１０部
メタクリル酸　　　　　　　　　　　　　　　　　　　１０部
ニューコール７０７ＳＦ（注１）　　　　　　　　　　８０部
　その後、残りのプレエマルションと２．５％過硫酸アンモニウム水溶液８０部とを４時間かけて反応容器内に滴下し、滴下終了後２時間熟成を行った。その後、３０℃まで冷却し、アンモニア水と脱イオン水を用いて固形分４７％、ｐＨが８．０となるように調整した。次いで、２００メッシュのナイロンクロスで濾過しながら排出し、平均粒子径１８０ｎｍ、ガラス転移温度２７℃の水性樹脂（Ａ−１）を得た。
（注１）ニューコール７０７ＳＦ：商品名、日本乳化剤社製、ポリオキシエチレン鎖を有するアニオン性界面活性剤、不揮発分３０％。
　【００７７】
　製造例２〜４
上記製造例１においてモノマー組成を下記表１に示す配合とする以外は製造例１と同様にして合成し、水性樹脂（Ａ−２）〜（Ａ−４）を得た。
　【００７８】
　【表１】
　【００７９】
　
白色顔料分散ペーストの製造
　製造例５
ステンレス製容器に下記に示される各成分を撹拌しながら順次仕込み、ＰＲＩＭＩＸ社製ホモディスパーで３０分間均一になるまで攪拌を続け白色顔料分散ペースト（Ｂ−１）を得た。
脱イオン水　　　　　　　　　　　　　　　　　　　２３０部
エチレングリコール　　　　　　　　　　　　　　　　　４部
スラオフ７２Ｎ（注２）　　　　　　　　　　　　　　　１部
ＳＰ−６００（注３）　　　　　　　　　　　　　　　　１部
ＤＩＳＰＥＲ　ＢＹＫ−１９０（注４）　　　　　　　１０部
ＢＹＫ−０２８（注５）　　　　　　　　　　　　　　　４部
ＴＩ−ＰＵＲＥ　Ｒ−７０６（注６）　　　　　　　１００部
ＴＴＫタルク（注７）　　　　　　　　　　　　　　１００部
スーパーＳ（注８）　　　　　　　　　　　　　　　　５０部
（注２）スラオフ７２Ｎ：商品名、日本エンバイロケミカルズ社製、防腐剤、
（注３）ＳＰ−６００：商品名、ダイセル化学工業社製、ヒドロキシエチルセルロース系増粘剤、
（注４）ＤＩＳＰＥＲ　ＢＹＫ−１９０：商品名、ビックケミー社製、顔料分散剤、
（注５）ＢＹＫ−０２８：商品名、ビックケミー社製、消泡剤、
（注６）ＴＩ−ＰＵＲＥ　Ｒ−７０６：商品名、デュポン社製、二酸化チタン、比重４．０、吸油量１４（ｍｌ／１００ｇ）、
（注７）ＴＴＫタルク：商品名、竹原化学工業製、タルク、比重２．７、吸油量２７（ｍｌ／１００ｇ）
（注８）スーパーＳ：商品名、丸尾カルシウム社製、重質炭酸カルシウム、比重２．７、吸油量２３（ｍｌ／１００ｇ）。
　【００８０】
　製造例６〜９
上記製造例５において顔料組成を下記表２に示す配合とする以外は製造例５と同様にして白色顔料分散ペースト（Ｂ−２）〜（Ｂ−５）を得た。
　【００８１】
　【表２】
　【００８２】
（注９）スーパー＃１７００：商品名、丸尾カルシウム社製、重質炭酸カルシウム、比重２．７、吸油量３２（ｍｌ／１００ｇ）。
　【００８３】
　
黒色顔料ペーストの製造
製造例１０
ステンレス製容器に下記に示される各成分を撹拌しながら順次仕込み、ＰＲＩＭＩＸ社製ホモディスパーで１０分間均一になるまで攪拌した後、ペイントシェーカーで１時間分散して黒色分散液を得た。
脱イオン水　　　　　　　　　　　　　　　　　　　１００部
ＤＩＳＰＥＲ　ＢＹＫ−１９０（注４）　　　　　　　１０部
ＢＹＫ−０２８（注５）　　　　　　　　　　　　　　　４部
ＴＡＲＯＸ　ＢＬ−５００（注１０）　　　　　　　　１０部
次に、得られた黒色分散液１２４部に、脱イオン水１３０部、エチレングリコール１部、ＴＴＫタルク（注７）１００部、スーパーＳ（注８）５０部を加え、ＰＲＩＭＩＸ社製ホモディスパーで３０分間均一になるまで攪拌を続け黒色顔料分散ペースト（Ｂ−６）を得た。
（注１０）ＴＡＲＯＸ　ＢＬ−５００：商品名、チタン工業社製、黒色酸化鉄顔料、比重５．０、吸油量２８（ｍｌ／１００ｇ）。
　【００８４】
　
水性塗料の製造
　実施例１〜８及び比較例１〜７
ステンレス製容器に下記表３に示される各成分を撹拌しながら順次仕込み、ＰＲＩＭＩＸ社製ホモディスパーで１５分間均一になるまで攪拌を続け水性塗料（Ｃ−１）〜（Ｃ−１５）を得た。
また表３には各水性塗料の性状値を表記した。
　【００８５】
　【表３】
　【００８６】
（注１１）ＣＳ−１２：商品名、チッソ社製、２，２，４−トリメチル−１，３−ペンタンジオールモノイソブチレート、造膜助剤、
（注１２）ＴＩＮＵＶＩＮ　２９２：商品名、ＢＡＳＦ社製、ビス（１，２，２，６，６−ペンタメチル−４−ピペリジル）セパケート、メチル（１，２，２，６，６−ペンタメチル−４−ピペリジル）セパケート混合物、ヒンダードアミン系光安定化剤、
（注１３）ＳＮシックナー６１２Ｎ：商品名、サンノプコ社製、ウレタン会合型増粘剤。
　【００８７】
　
評価試験
実施例及び比較例で得られた水性塗料を下記評価に供した。結果を表３に併せて示す。
（＊１）仕上がり性
フレキシブル板（６００×９００×４ｍｍ）に、「エコカチオンシーラー」（関西ペイント社製、水系カチオンエマルション系シーラー）を塗付量１００ｇ／ｍ２になるように中毛ローラーを用いて塗装し、温度２３℃、相対湿度５０％の条件下で１８時間乾燥させた後、評価塗料を塗付量が１２０ｇ／ｍ２になるようにフレキシブル板全面に中毛ローラーを用いて塗装した。同条件下で４時間乾燥させた後、その一部分に同じ塗料を塗付量が１２０ｇ／ｍ２になるように中毛ローラーを用いて塗り重ねた。さらに、温度２３℃、相対湿度５０％の条件下で７日間乾燥させた後、塗膜表面の状態を目視にて評価した。
○：艶むらがなく、塗り重ねた部分が認識できない、
△：斜めから観察すると艶むらがあり、塗り重ねた部分が認識できる、
×：艶むらが著しく、どの角度から観察しても塗り重ねた部分が認識できる。
　【００８８】
　（＊２）耐汚染性
フレキシブル板（９０×３００×４ｍｍ）に、「エコカチオンシーラー」（関西ペイント社製、水系カチオンエマルション系シーラー）を塗付量１００ｇ／ｍ２になるように中毛ローラーを用いて塗装し、温度２３℃、相対湿度５０％の条件下で１８時間乾燥させた。
その後、評価塗料を１回あたりの塗付量が１２０ｇ／ｍ２になるように２回塗装し、温度２３℃、相対湿度５０％の条件下で７日間乾燥させたものを耐汚染性の試験板とした。この試験板を東京都大田区の関西ペイント株式会社内にて南面３０°になるように設置し、１２ヵ月間暴露試験を行った。暴露後、Ｌ＊ａ＊ｂ＊表色系で表される明度を色彩色差計（コニカミノルタ社製ＣＲ−３００）で測定し、暴露前後の明度差の絶対値（ΔＬ）から耐汚染性を評価した。
○：ΔＬが５未満、
△：ΔＬが５以上９未満、
×：ΔＬが９以上。
　【００８９】
　（＊３）下地追従性
フレキシブル板（７０×１５０×４ｍｍ）に、「エコカチオンシーラー」（関西ペイント社製、水系カチオンエマルション系シーラー）を塗付量１００ｇ／ｍ２になるように刷毛を用いて塗装し、温度２３℃、相対湿度５０％の条件下で１８時間乾燥させた後、ＪＩＳ　Ａ　６９０９に規定の防水形複層塗材Ｅ主材をマスチックローラーで塗付量９００ｇ／ｍ２になるように塗装し、同条件下で２４時間させた。次いで、評価塗料を１回あたりの塗付量が１２０ｇ／ｍ２となるように刷毛を用いて塗装間隔４時間で２回塗り重ねた。その後、温度２３℃、相対湿度５０％の条件下で７日間乾燥させることにより試験板を作製した。以上の方法で得られた試験板を水浸漬（２３℃）１８時間→−２０℃の気中３時間→５０℃の気中３時間を１サイクルとする温冷繰り返し試験を合計１０サイクル実施した後、塗膜表面のひび割れを目視によって確認した。
○：ひび割れ発生なし、
△：わずかにひび割れが認められる、
×：塗膜全面にわれが認められる。
　【００９０】
　（＊４）耐候性
フレキシブル板（７０×１５０×４ｍｍ）に、「エコカチオンシーラー」（関西ペイント社製、水系カチオンエマルション系シーラー）を塗付量１００ｇ／ｍ２になるように刷毛を用いて塗装し、温度２３℃、相対湿度５０％の条件下で１８時間乾燥させた後、評価塗料を１回あたりの塗付量が１２０ｇ／ｍ２となるように刷毛を用いて塗装間隔４時間で２回塗り重ねた。次いで、温度２３℃、相対湿度５０％の条件下で７日間乾燥させたものを耐候性の試験板とした。これをＪＩＳ　Ｋ　５６００−７−７に規定されるキセノンランプ法試験に供し、照射１０００時間後に塗膜表面の白亜化状態をＪＩＳ　Ｋ　５６００−８−６の規定に従い評価した。
◎：白亜化等級が１以下で、膨れ、はがれ、割れ等がなく、色の変化が見本板と比較して大きな変化がない、
○：白亜化等級が２以下で、膨れ、はがれ、割れ等がなく、色の変化が見本板と比較してわずかにある、
△：白亜化等級が３で、膨れ、はがれ、割れ等がなく、色の変化が見本板と比較して大きい、
×：白亜化等級が４以上で色の変化が見本板と比較して著しくある、または膨れ、はがれ、割れ等の異常が認められる。
（５７）【特許請求の範囲】
　【請求項１】
水性樹脂（Ａ）、顔料分（Ｂ）及びグリコールエーテル化合物（Ｃ）を含む水性塗料組成物であって、
水性樹脂（Ａ）が、樹脂のガラス転移温度が１０℃以上にあり、且つ水性樹脂（Ａ）
が、芳香族ビニル化合物、（メタ）アクリロイル基含有化合物、及びその他の重合性不飽和モノマーの共重合体であるか、又は芳香族ビニル化合物及び（メタ）アクリロイル基含有化合物の共重合体であって、
グリコールエーテル化合物（Ｃ）が、
エチレングリコールモノメチルエーテル、プロピレングリコールモノメチルエーテル、ジエチレングリコールモノメチルエーテル、ジプロピレングリコールモノメチルエーテル、トリエチレングリコールモノメチルエーテル、トリプロピレングリコールモノメチルエーテル、エチレングリコールモノエチルエーテル、プロピレングリコールモノエチルエーテル、ジエチレングリコールモノエチルエーテル、ジプロピレングリコールモノエチルエーテル、トリエチレングリコールモノエチルエーテル、トリプロピレングリコールモノエチルエーテル、エチレングリコールモノプロピルエーテル、プロピレングリコールモノプロピルエーテル、ジエチレングリコールモノプロピルエーテル、ジプロピレングリコールモノプロピルエーテル、トリエチレングリコールモノプロピルエーテル、トリプロピレングリコールモノプロピルエーテル、エチレングリコールモノブチルエーテル、プロピレングリコールモノブチルエーテル、ジエチレングリコールモノブチルエーテル、ジプロピレングリコールモノブチルエーテル、トリエチレングリコールモノブチルエーテル、トリプロピレングリコールモノブチルエーテル、エチレングリコールジメチルエーテル、プロピレングリコールジメチルエーテル、ジエチレングリコールジメチルエーテル、ジプロピレングリコールジメチルエーテル、トリエチレングリコールジメチルエーテル、トリプロピレングリコールジメチルエーテル、エチレングリコールジエチルエーテル、プロピレングリコールジエチルエーテル、ジエチレングリコールジエチルエーテル、ジプロピレングリコールジエチルエーテル、トリエチレングリコールジエチルエーテル、トリプロピレングリコールジエチルエーテル、エチレングリコールジプロピルエーテル、プロピレングリコールジプロピルエーテル、ジエチレングリコールジプロピルエーテル、ジプロピレングリコールジプロピルエーテル、トリエチレングリコールジプロピルエーテル、トリプロピレングリコールジプロピルエーテル、エチレングリコールジブチルエーテル、プロピレングリコールジブチルエーテル、ジエチレングリコールジブチルエーテル、ジプロピレングリコールジブチルエーテル、トリエチレングリコールジブチルエーテル、トリプロピレングリコールジブチルエーテル、２−エチルヘキシルジグリコール、並びにこれらの組み合わせからなる群から選択される化合物であり、
顔料分（Ｂ）が、着色顔料（ｂ１）
としての二酸化チタン
としてのタルク、
着色顔料（ｂ１）、薄片状体質顔料（ｂ２）、体質顔料（ｂ３）及びグリコールエーテル化合物（Ｃ）の含有量が、水性樹脂（Ａ）の固形分１００質量部を基準として
（ｂ１）が５質量部以上、
（ｂ２）が６０〜２００質量部、
（ｂ３）が２０質量部以上、
（Ｃ）が５〜２５質量部の範囲内にあり、顔料体積濃度が３５％以上にあることを特徴とする耐汚染性艶消し水性塗料組成物。
　【請求項２】
水性樹脂（Ａ）が加水分解性シリル基を有することを特徴とする請求項１に記載の耐汚染性艶消し水性塗料組成物。
　【請求項３】
顔料分（Ｂ）に対する吸油量の合計量が、水性樹脂（Ａ）の固形分１００質量部あたり８０ｍｌ以下にある請求項１または２に記載の耐汚染性艶消し水性塗料組成物。
　【請求項４】
光安定化剤を更に含む請求項１ないし３のいずれか１項に記載の耐汚染性艶消し水性塗料組成物。
　【請求項５】
　
（削除）
　【請求項６】
　基材面に、請求項１ないし
４
　【請求項７】
　基材面に、形成塗膜の伸び率が５０％以上にある下塗り塗料を塗装した後、請求項１ないし
４
　【請求項８】
　請求項６または７に記載の方法により得られる塗装物品。